"a50~99.5重量パーセントの、ホモポリマー、コポリマーおよびこれらの混合物からなる群から選択される少なくとも1つのポリオキシメチレンポリマー;b0.5~10重量パーセントの少なくとも1つのポリマー;c0~30重量パーセントの1種または複数種の充填剤;ならびにd0~10重量パーセントの添加物を含むポリオキシメチレン組成物であって、a、b、c、およびdの総重量パーセントが100パーセントであり、bの前記少なくとも1つのポリマーが、Iコアが1個または複数の炭素原子を含み、前記1個または複数の炭素原子のいずれもがカーボネート炭素ではなく、前記1個または複数の炭素原子は少なくとも3つのアームに結合しているようなコア-リンク-アーム構造を有する1種または複数種のポリマー;II各アームが繰り返し単位を含み、コアが45よりも大きい分子量を有し、前記アームの前記繰り返し単位を含まず、2つ以上のアームに結合しており、コア-リンク-アーム構造中のコアに対するアームの質量比が3よりも大きいようなコア-リンク-アーム構造を有する1種または複数種のポリマー;ならびにIIIコアが118~1000の分子量を有し;各リンクが、結合、O、CH2O、およびこれらの任意の組み合わせからなる群から選択されるようなコア-リンク-アーム構造を有する1種または複数種のポリオール;ならびにIVI、II、およびIIIの任意の組み合わせからなる群から選択され、前記少なくとも1つのポリマーbの前記コア-リンク-アーム構造中の各アームの数平均分子量が500~10,000の範囲である組成物。前記ポリオキシメチレンポリマーがコポリマーを含む、請求項1に記載のポリオキシメチレン組成物。前記ポリオキシメチレンポリマーがホモポリマーを含む、請求項1に記載のポリオキシメチレン組成物。条件190/2.16でのASTM、D1238-04cによって測定される際に、0.1~50グラム/10分の範囲であるポリマーメルト質量流量を有する、請求項1から3のいずれかに記載のポリオキシメチレン組成物。前記少なくとも1つのポリマーbの前記コアが4~40個の炭素原子を含む、請求項1から4のいずれかに記載のポリオキシメチレン組成物。IまたはIIの前記少なくとも1つのポリマーbの前記コアが118~1000の分子量を有する、請求項1から5のいずれかに記載のポリオキシメチレン組成物。前記少なくとも1つのポリマーbの前記コアが、CH2CCH2O3、CH2CCH2CH3CH2O2、OCH2CHOCH2、CHOCHO、およびCHOCHOCHOからなる群から選択される1つまたは複数の単位を含む、請求項1から6のいずれかに記載のポリオキシメチレン組成物。前記少なくとも1つのポリマーbの前記コアが、OC=OO、C=OO、CH2CH2O、CH2CH2OCH2CH2O、およびCH2OCH2OCH2Oからなる群から選択される1つまたは複数の単位を含まない、請求項1から7のいずれかに記載のポリオキシメチレン組成物。IまたはIIの前記少なくとも1つのポリマーbの前記リンクが、結合、O、CH2O、およびこれらの任意の組み合わせからなる群から選択される、請求項1から8のいずれかに記載のポリオキシメチレン組成物。前記リンクがOである、請求項9に記載のポリオキシメチレン組成物。前記少なくとも1つのポリマーbの前記コアに結合した少なくとも1つのアームが、H、OH、R、C=OOR、C=ONR2、C=ONHR、C=ONH2、OC=OR、C=OR、OR、およびX式中、Rは、1~12個の炭素を有し、任意選択的に置換されていてもよい、アルキル基、環状基、シクロアルキル基、または芳香族基を含み、Xは、フッ素、塩素、臭素、ヨウ素、およびこれらの任意の組み合わせからなる群から選択されるから選択される末端基を有する、請求項1から10のいずれかに記載のポリオキシメチレン組成物。前記少なくとも1つのポリマーbのアームの数が4~24の範囲である、請求項1から11のいずれかに記載のポリオキシメチレン組成物。前記少なくとも1つのポリマーbのアームの数が4~8の範囲である、請求項12に記載のポリオキシメチレン組成物。前記少なくとも1つのポリマーbの前記コアに結合した各アームの数平均分子量が800~6000の範囲である、請求項1から13のいずれかに記載のポリオキシメチレン組成物。各アームの数平均分子量が1800~5000の範囲である、請求項14に記載のポリオキシメチレン組成物。前記少なくとも1つのポリマーbの前記コアに結合した各アームが、ポリエーテル、好ましくはポリエチレンオキシドである、請求項1から15のいずれかに記載のポリオキシメチレン組成物。ai50~99.5重量パーセントの、ホモポリマー、コポリマーおよびこれらの混合物からなる群から選択される少なくとも1つのポリオキシメチレンポリマー;ii0.5~10重量パーセントの少なくとも1つのポリマー;iii0~30重量パーセントの1種または複数種の充填剤;ならびにiv0~10重量パーセントの添加物を提供する工程、bi、ii、iii、およびivを組み合わせる工程を含む、ポリオキシメチレン組成物の製造方法であって、i、ii、iii、およびivの総重量パーセントが100パーセントであり、iiの前記少なくとも1つのポリマーが、Iコアが1個または複数の炭素原子を含み、前記1個または複数の炭素原子のいずれもがカーボネート炭素ではなく、前記1個または複数の炭素原子は少なくとも3つのアームに結合しているようなコア-リンク-アーム構造を有する1種または複数種のポリマー;II各アームが繰り返し単位を含み、コアが45よりも大きい分子量を有し、前記アームの前記繰り返し単位を含まず、2つ以上のアームに結合しており、コア-リンク-アーム構造中のコアに対するアームの質量比が3よりも大きいようなコア-リンク-アーム構造を有する1種または複数種のポリマー;ならびにIIIコアが118~1000の分子量を有し;各リンクが、結合、O、CH2O、およびこれらの任意の組み合わせからなる群から選択されるようなコア-リンク-アーム構造を有する1種または複数種のポリオール;ならびにIVI、II、およびIIIの任意の組み合わせからなる群から選択され、前記少なくとも1つのポリマーbの前記コア-リンク-アーム構造中の各アームの数平均分子量が500~10,000の範囲である方法。前記少なくとも1つのポリマーiiの前記提供工程が、コアをアームに共有結合させること;アームをコアから成長させること;およびコアをアームから形成することからなる群から選択される方法でポリマーiiの前記コア-リンク-アーム構造を製造することをさらに含む、請求項17に記載の方法。前記リンクがOである、請求項17または18に記載の方法。a50~99.5重量パーセントの、ホモポリマー、コポリマーおよびこれらの混合物からなる群から選択される少なくとも1つのポリオキシメチレンポリマー;b0.5~10重量パーセントの少なくとも1つのポリマー;c0~30重量パーセントの1種または複数種の充填剤;ならびにd0~10重量パーセントの添加物を含む、ポリオキシメチレン組成物であって、a、b、c、およびdの総重量パーセントが100パーセントであり、bの前記少なくとも1つのポリマーが、Iコアが1個または複数の炭素原子を含み、前記1個または複数の炭素原子のいずれもがカーボネート炭素ではなく、前記1個または複数の炭素原子は少なくとも3つのアームに結合しているようなコア-リンク-アーム構造を有する1種または複数種のポリマー;II各アームが繰り返し単位を含み、コアが45よりも大きい分子量を有し、前記アームの前記繰り返し単位を含まず、2つ以上のアームに結合しており、コア-リンク-アーム構造中のコアに対するアームの質量比が3よりも大きいようなコア-リンク-アーム構造を有する1種または複数種のポリマー;ならびにIIIコアが118~1000の分子量を有し;各リンクが、結合、O、CH2O、およびこれらの任意の組み合わせからなる群から選択されるようなコア-リンク-アーム構造を有する1種または複数種のポリオール;ならびにIVI、II、およびIIIの任意の組み合わせからなる群から選択され、前記少なくとも1つのポリマーbの前記コア-リンク-アーム構造中の各アームの数平均分子量が500~10,000の範囲である組成物を含む物品。a50~99.5重量パーセントの、ホモポリマー、コポリマーおよびこれらの混合物からなる群から選択される少なくとも1つのポリオキシメチレンポリマー;b0.5~10重量パーセントの少なくともポリマー;c0~30重量パーセントの1種または複数種の充填剤;ならびにd0~10重量パーセントの添加物を含むポリオキシメチレン組成物を成形して物品をもたらす工程を含む、ポリオキシメチレン組成物を含む物品の製造方法であって、a、b、c、およびdの総重量パーセントが100パーセントであり、bの前記少なくとも1つのポリマーが、Iコアが1個または複数の炭素原子を含み、前記1個または複数の炭素原子のいずれもがカーボネート炭素ではなく、前記1個または複数の炭素原子は少なくとも3つのアームに結合しているようなコア-リンク-アーム構造を有する1種または複数種のポリマー;II各アームが繰り返し単位を含み、コアが45よりも大きい分子量を有し、前記アームの前記繰り返し単位を含まず、2つ以上のアームに結合しており、コア-リンク-アーム構造中のコアに対するアームの質量比が3よりも大きいようなコア-リンク-アーム構造を有する1種または複数種のポリマー;ならびにIIIコアが118~1000の分子量を有し;各リンクが、結合、O、CH2O、およびこれらの任意の組み合わせからなる群から選択されるようなコア-リンク-アーム構造を有する1種または複数種のポリオール;ならびにIVI、II、およびIIIの任意の組み合わせからなる群から選択され、前記少なくとも1つのポリマーbの前記コア-リンク-アーム構造中の各アームの数平均分子量が500~10,000の範囲であり、前記ポリオキシメチレン組成物が、A220°Cおよび100秒-1剪断速度でASTMD3835によって測定される-0.005よりも大きい溶融粘度安定性、ならびに同じポリオキシメチレンポリマーと、同じ添加物および充填剤とからなる組成物の同条件下で測定されるノッチ付きアイゾット衝撃強度と比較して、ASTMD256-06aによって測定されるノッチ付きアイゾット衝撃強度の少なくとも10パーセントの同時増加;B同じポリオキシメチレンポリマーと、同じ添加物および充填剤とからなる組成物の同条件下で測定される相対見掛けキャピラリー溶融粘度と比較して、220°Cおよび55秒-1剪断速度でASTMD3835によって測定される相対見掛けキャピラリー溶融粘度の少なくとも40パーセントの低下;ならびにCTypeI検体へ成形されると、同じポリオキシメチレンポリマーと、同じ添加物および充填剤とからなる組成物の同条件下で測定される破断点伸びと比較して、50mm毎分の試験速度でASTMD638-08によって測定される破断点伸びの少なくとも4パーセントの増加からなる群から選択される少なくとも1つの特性を示す方法。請求項21に記載の方法によって製造される物品。前記提供する工程が、コアをアームに共有結合させること;アームをコアから成長させること;およびコアをアームから形成することからなる群から選択される方法で前記少なくとも1つのポリマーbの前記コア-リンク-アーム構造を製造することをさらに含む、請求項20または22に記載の物品。ギア;コンベヤーベルト部品;ベアリング;燃料用容器;自動車安全拘束装置用の部品;医薬品計量分配装置;医療注射器具;クランプ;締め具;バインディング;およびライター用部品の形態の、請求項20または22に記載の物品。射出成形された請求項20または22に記載の物品。前記成形工程が、2.5よりも大きいメルトフローレートを有する溶融ポリマーを必要とする少なくとも1つのチャネルを有する金型を用いて行われた、請求項21に記載の物品。POM組成物で製造された物品の、ノッチ付き衝撃強度および破断点伸びなどの特性を同時に維持または改善しながら、成形中に、溶融粘度を安定させる、すなわち、初期のPOM分子量を維持すること、ならびに、とりわけ見掛けキャピラリー溶融粘度および流動長の観点から、POM組成物の流動性を改善することが必要である。本明細書で提供される技術的な解決策は、コア-リンク-アームポリマーと称される、ある種のコア-リンク-アーム構造を有する10重量パーセント以下のポリマーおよび/またはポリオールをポリオキシメチレンポリマーに加えることであった。これらのコア-リンク-アームポリマーは、POM組成物の溶融特性を改善する。これらのコア-リンク-アームポリマーをPOM組成物に加えて意外な、列挙溶融特性を達成することは、これまで知られていなかった。定義以下の定義は、本説明において議論される、そしてクレームに列挙される用語の意味を解釈するために用いられるべきである。本明細書で用いるところでは、冠詞aは、1つならびに2つ以上を示し、その指示対象名詞を単数形に必ずしも限定しない。本明細書で用いるところでは、用語約およびでまたは約は、問題になっている量または値が指定値であっても、おおよそその値または約その値であるその他の値であってもよいことを意味する。この用語は、類似の値がクレームに列挙される等価の結果または影響を引き起こすことを伝えることを意図される。本明細書で用いるところでは、用語含むcomprises、含むcomprising、包含するincludes、包含するincluding、有するhas、有するhavingまたはこれらのあらゆるその他の変形は、非排他的な包含を意味する。たとえば、要素のリストを含むプロセス、方法、物品、もしくは装置は、リストされた要素のみに限定されず、明らかにリストされないかまたは固有のその他の要素を包含してもよい。さらに、それとは反対を明らかに記述されない限り、またはは、包含的なまたはを意味し、排他的なまたはを意味しない。たとえば、条件AまたはBは、次のいずれか1つで満たされる:Aは真でありまたは存在しかつBは偽であるまたは存在しない、Aは偽でありまたは存在せずかつBは真であるまたは存在する、およびAおよびBの両方とも真であるまたは存在する。本明細書で用いるところでは、用語含むcomprises、含むcomprising、包含するincludes、包含するincluding、有するhas、有するhaving、から本質的になる、およびからなるまたはこれらのあらゆるその他の変形は、非排他的な包含か排他的包含かのどちらかを意味する。これらの用語が非排他的な包含を意味するとき、要素のリストを含むプロセス、方法、物品、もしくは装置は、リストされた要素に限定されず、明らかにリストされないかまたは固有である可能性があるその他の要素を包含してもよい。さらに、それとは反対を明らかに記述されない限り、またはは、包含的なまたはを意味し、排他的なまたはを意味しない。たとえば、条件AまたはBは、次のいずれか1つで満たされる:Aは真でありまたは存在しかつBは偽であるまたは存在しない、Aは偽でありまたは存在せずかつBは真であるまたは存在する、およびAおよびBの両方とも真であるまたは存在する。これらの用語がより排他的な包含を意味するとき、これらの用語は、クレームの範囲を、列挙される発明の新規な要素に実質的に影響を及ぼすそれらの列挙される材料または工程に限定する。これらの用語が完全に排他的な包含を意味するとき、これらの用語は、クレームに明らかに列挙されないあらゆる要素、工程または成分を排除する。本明細書で用いるところでは、用語物品は、未完成もしくは完成の品目、物、物体、または未完成もしくは完成の品目、物、物体の要素もしくは特徴を意味する。本明細書で用いるところでは、物品が未完成であるとき、用語物品は、完成品に含められるであろうおよび/または完成品になるためにさらなる加工を受けるであろうあらゆる品目、物、物体、要素、デバイスなどを意味してもよい。本明細書で用いるところでは、物品が完成しているとき、用語物品は、完成までの加工を受けてそれによって特定の使用/目的に好適である品目、物、物体、要素、デバイスなどを意味する。物品は、部分的に完成している、およびさらなる加工を待っているのどちらかである1つ以上の要素もしくはサブアセンブリ、または一緒に完成品を構成するであろうその他の要素/サブアセンブリのアセンブリを含んでもよい。さらに、本明細書で用いるところでは、用語物品は、物品のシステムまたは構成を意味してもよい。本明細書で用いるところでは、分子またはポリマーを記載する用語は、2009年9月7日のIUPACCompendiumofChemicalTerminologyversion2.15InternationalUnionofPureandAppliedChemistryの専門用語に従う。本明細書で用いるところでは、用語添加物は、少なくとも1つのポリマーおよび/またはポリオールとは異なる、そしてクレームに列挙されるコア-リンク-アーム構造を有する、本明細書に記載されるポリオキシメチレン組成物に添加される追加の成分を意味する。本明細書で用いるところでは、用語重量平均分子量は、MwまたはMwと略記される。本明細書で用いるところでは、用語数平均分子量は、MnまたはMnと略記される。本明細書で用いるところでは、ポリマーに適用されるような用語流動性は、液体またはルーズな微粒子固体が流れで移動する能力を意味する。流動性の測定は、以下の流動特性、とりわけ:メルトフローインデックス、流動長、蛇行流れsnakeflow、および見掛けキャピラリー溶融粘度を測定することによって行われる。本明細書で用いるところでは、MFRとまたはMFIと略記される、用語ポリマーメルト質量流量、メルト流量またはメルトフローインデックスは、ポリマー組成物メルトを包含する、熱可塑性ポリマーメルトの流れの容易さの尺度を意味する。それは、選び得る所定の温度で所定の選び得る重量重りによって加えられる圧力で特定の直径および長さのキャピラリーを通って10分で流れる、グラム単位の、ポリマーの質量と定義される。この方法は、標準ASTMD1238-04cに記載されている。ポリマーメルト質量流量は、10分当たりのグラムの単位で報告され、特に明記しない限り、条件190°C/2.16kgで実施される。メルトフローレートは、高いメルトフローレートが低い分子量に相当する状態で、分子量の間接的な尺度である。同時に、メルトフローレートは、溶融材料が圧力下に流れる能力の尺度である。メルトフローレートは、あらゆるそのような材料についての粘度が加えられる力に依存することが留意されるべきであるが、試験条件でのメルトの粘度に反比例する。異なる重量重りでの1つの材料についての2つのメルトフローレート値の比が、分子量分布の幅の尺度として多くの場合用いられる。本明細書で用いるところでは、用語流動長は、溶融組成物がある特定の金型内を通過する、そしてFlowLengthTestCondition流動長試験条件と本明細書で特定される試験条件下に測定される距離を意味する。本明細書で用いるところでは、用語FlowLengthTestCondition流動長試験条件は、溶融ポリマーを、入口および金型キャビティを有する金型へ導入することを意味する。この金型キャビティは、蛇行容積、および末梢部ベントを有する。この蛇行容積は平らであり、2.5mmの高さ、12mmの幅、および112cm以下の長さの形状を生み出すように設計されており、20mmの内径および32mmの外径の多くとも4つの曲管を有する。この金型は90°Cに維持され、金型へ注入されるポリマーメルトのプールは220°Cに維持される。ポリマーメルトは、10mm/秒の一定スクリュー速度で入口を通って蛇行容積へ注入される。ポリマーメルトは、一定速度で蛇行金型を通って前進する。しかし、一定速度を維持するために必要とされる圧力は、メルトが凝固するにつれて増加する。この一定速度を維持するために必要とされる圧力が90MPaに達したとき、FlowLengthTestは停止される。メルトは、蛇行容積中で凍結させられ、金型から押し出され、その長さが測定され、流動長として報告される。事実上、組成物の流動長の増加は、その流動性の改善を示す。本明細書で用いるところでは、用語見掛けキャピラリー溶融粘度は、示される剪断値および温度でASTMD3835-08の方法を用いて得られる実験値を意味する。本明細書で用いるところでは、溶融粘度安定性は、分単位で、温度でパスカル[Pa]単位の粘度の片対数スケールおよび時間に関して最小二乗適合によって得られる220°Cおよび100秒-1剪断速度で測定されるASTMD3835-08の段落X1.4のSを意味する。溶融粘度安定性は、記載されるセットの条件、たとえば、温度および剪断速度下に溶融ポリオキシメチレン組成物の剪断下での流れに対する抵抗の経時的な変化率の測定結果である。事実上、組成物の溶融粘度安定性の維持は、組成物の流動性のあらゆる改善が組成物のポリマー分解の結果ではないことを保証する。本明細書で用いるところでは、用語アイゾット値、ノッチ付きアイゾット、アイゾット強度、アイゾット振り子耐衝撃性、ノッチ付きアイゾット衝撃強度などは、方法AによってASTMD256-06Aに従って測定される結果を意味する。本明細書で用いるところでは、破断点伸び、破断伸び、引張弾性率、および引張強度を含む引張特性は、ASTM方法D638-08に従って測定される。試験条件としては、ある種の検体を試験の速度で使用することが挙げられる。試験条件は本明細書では、ASTM方法D638-08によって定義されるようなTypeI検体と室温での50mm2インチ毎分の試験の速度とに依存している。本明細書で用いるところでは、用語ポリマーは、高分子または、オリゴマー、ホモポリマー、もしくはコポリマーを包含する、繰り返し単位の数においてのみ異なる高分子の集まりを意味する。本明細書で用いるところでは、用語カーボネート炭素は、次の構造:OC=OO中の炭素原子を意味する。本明細書で用いるところでは、用語繰り返し単位は、ポリマー鎖の最も簡単な構造実体を意味する。それは、その繰り返しによって、ポリマー分子の本質的な構造を作り上げるものである。ポリマー分子中に2つ以上のタイプの繰り返し単位が存在することができる。繰り返し単位は、構成上の繰り返し単位および構造上の繰り返し単位を含む。本明細書で用いるところでは、用語コア単位またはコアの単位は、コア中に少なくとも1回現れる化学構造を意味し、繰り返し単位を必ずしも意味する必要はない。本明細書で用いるところでは、用語リンク単位またはリンクの単位は、リンク中に少なくとも1回現れる化学構造を意味し、繰り返し単位を必ずしも意味する必要はない。本明細書で用いるところでは、POMと略記される、用語ポリオキシメチレン、ポリオキシメチレンポリマーおよびポリアセタールポリマーは、CH2Oの繰り返し単位を有する、1つ以上のホモポリマー、コポリマー、およびこれらの混合物を意味する。これらのポリマーの末端基は、水もしくはアルコールなどの、開始基、停止基、もしくは連鎖移動基に由来するか、またはアセテート、アセチル、メチルおよびメトキシ基などの、エステル基もしくはエーテル基をもたらすものなどの、化学反応に由来する。本明細書で用いるところでは、用語ラジカル多くの場合フリーラジカルと言われるは、開殻配置で不対電子を持った原子、分子、またはイオンを意味する。本明細書で用いるところでは、用語コア-リンク-アーム構造は、アームと称される、2つ以上の線状ポリマーモノラジカルが、2つ以上のラジカルの分子もしくは高分子マルチラジカルである、コアにリンクしているポリマー-ブロックコポリマーか分岐高分子かのどちらか-の構造を意味する。コア-リンク-アーム構造を有するポリマーがコア-リンク-アームポリマーである。本明細書で用いるところでは、用語コア-リンク-アームポリマーは、デンドリマーポリマー、樹木状ポリマー、デンドリマー、超分岐ポリマーまたは、ポリエチレングリコール[PEG]などの、線状ホモポリマーを包含しない。本明細書で用いるところでは、用語リンクするは、1コアの1つのラジカル基と結合する化学結合、または2ジラジカルの他のラジカル基がコアに連結されている間に、ジラジカルの1つのラジカル基に形成される化学結合によってコアに連結されるアームの行動を意味する。アームまたはコアの少なくとも1つは、オリゴマーまたはポリマーであってもよい。コアは単一の化学種、オリゴマー、またはポリマーであってもよい。本明細書で用いるところでは、用語リンクは、コアのラジカルをアームモノラジカルと結合させることによって形成される結合か、コアのラジカルへの1つの結合およびアームモノラジカルとの1つの結合を形成するジラジカル基かのどちらかを意味する。どんな場合にもアームモノラジカルは当該アームの繰り返し単位に連結しない。本明細書で用いるところでは、用語櫛型ポリマーは、大きいおよび典型的には可変の数の線状ポリマー側鎖がそれから発する線状主鎖を有する、それによって櫛の形状に似ている高分子からなるコア-リンク-アームポリマーを意味する。分岐の位置が知られている櫛型ポリマーは、精密櫛型ポリマーである。櫛型ポリマーは、高密度の側鎖を持ったグラフトコポリマーと見なされてもよい。分岐点が数個の原子、例えば4つ、3つ、2つまたは1つの原子によって分離されているとき、この櫛型ポリマーはブラシ型ポリマーと称されてもよい。本明細書で用いるところでは、用語星型ポリマーは、3つ以上の本質的に線状のポリマーアームがそれから発する中心の分岐点またはコアを有するコア-リンク-アームポリマーを意味する。中心の分岐点またはコアは、単一原子または約24~約1,000の分子量を有する化学基であってもよい。コアとしては、繰り返しコア単位が挙げられてもよい。星型ポリマーのコアは、それ自体、構造がオリゴマーまたはポリマーであってもよい。この本質的に線状のポリマーアームは、1~約20の重い非水素原子を含有する分岐を有してもよいが、これらの分岐は、中心の分岐点またはコアから発するポリマーアームを形成するものと同じ重合プロセスによって形成も伸長もされない。このように、星型ポリマーは、超分岐ポリマーおよび樹木状ポリマーとは異なる。星型ポリマーのアームの総分子量対コアの総MWの比は、少なくとも3:1またはそれ以上である。nの線状鎖を持った星型ポリマーは、n-アーム星型と称される。星型ポリマーは、アーム中の繰り返し単位の数が可変である状態で、またはアーム中に異なる繰り返し単位を持って、コアとして1つの分子化学種を有することができる。本明細書で用いるところでは、用語ポリオールは、有機反応のために利用可能な複数のヒドロキシル官能基を持った化合物を意味する。2個のヒドロキシル基を持った分子はジオールであり、3個を持ったものはトリオールであり、4個を持ったものはテトラオール、などである。本明細書で用いるところでは、星型ポリオールは、本質的に線状のポリマーアームが計3個以上のヒドロキシル基を一緒に有する星型ポリマーを意味する。本明細書で用いるところでは、用語樹木状ポリマー、デンドリマー、デンドリマーポリマーは、単一の非繰り返し単位から発する規則正しいカスケード様の分岐構造を持った1つ以上の副鎖デンドロンからなるポリマーを意味する。デンドロンは、3つ以上の連結性の繰り返し単位をもっぱら有する規則正しく分岐した鎖である。そのようなポリマーは、当該用語が本明細書で用いられるようなコア-リンク-アームポリマーではない。本明細書で用いるところでは、用語超分岐ポリマーは、あらゆる線状副鎖が少なくとも2つのその他の副鎖にいずれの方向にもつながっていてもよい高度に分岐した、ランダムに分岐した高分子であるポリマーを意味する。デンドリマーポリマーおよび超分岐ポリマーの定義についてはP.J.Flory,J.AM.CHEM.SOC.1952,74,2718、およびH.Freyら、CHEM.EUR.J.2000,6,no.14,2499をまた参照されたい。本明細書で用いるところでは、用語超分岐ポリオールは、ポリマーがポリオールである超分岐ポリマーを意味する。超分岐高分子の例としては、PerstorpSpecialtyChemicalsAB,Swedenから入手可能な、それぞれ、Boltorn登録商標H20、Boltorn登録商標H30、およびBoltorn登録商標H40が挙げられる。Eibeckらに付与される米国特許出願公開第2008/0045668号明細書に用いられているところでは、超分岐したは分岐度を意味し、すなわち1分子当たりの樹木状結合の平均数プラス末端基の平均数は10~99.9、好ましくは20~99、最も好ましくは20~95である。Eibeckらに関しては、デンドリマーのは、分岐度が99.9~100であることを意味する。分岐度の定義についてはH.Freyら1997ACTAPOLYM.48:30を参照されたい。さらに、Eibeckら、同明細書は、構造非一様性および分子非様性の両方を有するカーボネートおよびヒドロキシル基を有する非架橋の高分子であるポリマーに言及するために用語超分岐ポリカーボネートを用いている。Eibeckらは、これらの高分子の構造がデンドリマーと同じように中心の分子をベースにしてもよいが、分岐が非一様な鎖長を有してもよいと主張している。第2に、これらの高分子はまた、官能性のペンダント基を持った線状構造を有してもよいか、または線状および分岐分子部分を有する、2つの極端を組み合わせていてもよい。Eibeck定義は、本明細書で用いられるものに必ずしも対応しない。範囲明らかに本明細書に記述されるあらゆる範囲は、特に明記されない限りその終点を包含する。ある範囲としての量、濃度、またはその他の値もしくはパラメーターの記述は、そのようなペアが本明細書で別々に開示されるかどうかにかかわらず、あらゆる範囲上限およびあらゆる範囲下限のあらゆるペアから形成されるすべての範囲を具体的に開示する。本明細書に記載されるプロセスおよび物品は、本説明における範囲を明示するのに開示された具体的な値に限定されない。好ましい変形本明細書に記載されるプロセス、組成物および物品の-好ましい変形と特定されようとされまいと-材料、方法、工程、値、および/または範囲などの観点からのあらゆる変形の本明細書における開示は、そのような材料、方法、工程、値、範囲などの任意の組み合わせを包含するあらゆるプロセスおよび物品を開示することを特に意図される。写真のサポートおよび十分なサポートを本クレームに提供するという目的のためには、あらゆるそのような開示される組み合わせは本明細書に記載されるプロセス、組成物、および物品の好ましい変形であることが特に意図される。一般にa50~99.5重量パーセントの、ホモポリマー、コポリマーおよびこれらの混合物からなる群から選択される少なくとも1つのポリオキシメチレンポリマー;b0.5~10重量パーセントの少なくとも1つのポリマー;c0~30重量パーセントの1つ以上の充填剤;ならびにd0~10重量パーセントの添加物を含むポリオキシメチレン組成物であって、a、b、c、およびdの総重量パーセントが100パーセントであり、bの少なくとも1つのポリマーが、Iコアが、いずれもがカーボネート炭素ではない、1個以上の炭素原子を含み、少なくとも3つのアームに結合しているようなコア-リンク-アーム構造を有する1つ以上のポリマー;II各アームが繰り返し単位を含み、コアが45よりも大きい分子量を有し、アームの繰り返し単位を含まず、2つ以上のアームに結合しており、コア-リンク-アーム構造中のアーム対コアの質量比が3よりも大きいようなコア-リンク-アーム構造を有する1つ以上のポリマー;ならびにIIIコアが118~1000の分子量を有し;各リンクが、結合、O、CH2O、およびこれらの任意の組み合わせからなる群から選択されるようなコア-リンク-アーム構造を有する1つ以上のポリオール;ならびにIVI、II、およびIIIの任意の組み合わせからなる群から選択され、少なくとも1つのポリマーbのコア-リンク-アーム構造中の各アームの数平均分子量が500~10,000、好ましくは1800~10000の範囲である組成物が本明細書に記載される。ai50~99.5重量パーセントの、ホモポリマー、コポリマーおよびこれらの混合物からなる群から選択される少なくとも1つのポリオキシメチレンポリマー;ii0.5~10重量パーセントの少なくとも1つのポリマー;iii0~30重量パーセントの1つ以上の充填剤;ならびにiv0~10重量パーセントの添加物を提供する工程と、bi、ii、iii、およびivを組み合わせる工程とを含む、本明細書に記載されるポリオキシメチレン組成物の製造方法であって、i、ii、iii、およびivの総重量パーセントが100パーセントであり、iiの少なくとも1つのポリマーが、Iコアが、いずれもがカーボネート炭素ではない、1個以上の炭素原子を含み、少なくとも3つのアームに結合しているようなコア-リンク-アーム構造を有する1つ以上のポリマー;II各アームが繰り返し単位を含み、コアが45よりも大きい分子量を有し、アームの繰り返し単位を含まず、2つ以上のアームに結合しており、コア-リンク-アーム構造中のアーム対コアの質量比が3よりも大きいようなコア-リンク-アーム構造を有する1つ以上のポリマー;ならびにIIIコアが118~1000の分子量を有し;各リンクが、結合、O、CH2O、およびこれらの任意の組み合わせからなる群から選択されるようなコア-リンク-アーム構造を有する1つ以上のポリオール;ならびにIVI、II、およびIIIの任意の組み合わせからなる群から選択され、少なくとも1つのポリマーiiのコア-リンク-アーム構造中の各アームの数平均分子量が500~10,000、好ましくは1800~10000の範囲である方法がまた本明細書に記載される。a50~99.5重量パーセントの、ホモポリマー、コポリマーおよびこれらの混合物からなる群から選択される少なくとも1つのポリオキシメチレンポリマー;b0.5~10重量パーセントの少なくともポリマー;c0~30重量パーセントの1つ以上の充填剤;ならびにd0~10重量パーセントの添加物を含むポリオキシメチレン組成物を成形して物品をもたらす工程を含む、本明細書に記載されるポリオキシメチレン組成物を含む物品の製造方法であって、a、b、c、およびdの総重量パーセントが100パーセントであり、bの少なくとも1つのポリマーが、Iコアが、いずれもがカーボネート炭素ではない、1個以上の炭素原子を含み、少なくとも3つのアームに結合しているようなコア-リンク-アーム構造を有する1つ以上のポリマー;II各アームが繰り返し単位を含み、コアが45よりも大きい分子量を有し、アームの繰り返し単位を含まず、2つ以上のアームに結合しており、コア-リンク-アーム構造中のアーム対コアの質量比が3よりも大きいようなコア-リンク-アーム構造を有する1つ以上のポリマー;ならびにIIIコアが118~1000の分子量を有し;各リンクが、結合、O、CH2O、およびこれらの任意の組み合わせからなる群から選択されるようなコア-リンク-アーム構造を有する1つ以上のポリオール;ならびにIVI、II、およびIIIの任意の組み合わせからなる群から選択され、少なくとも1つのポリマーbのコア-リンク-アーム構造中の各アームの数平均分子量が500~10,000の範囲であり、成形されるポリオキシメチレン組成物が、A-0.005よりも大きい、220°Cおよび100秒-1剪断速度でASTMD3835によって測定されるような、溶融粘度安定性、ならびに同じ条件下に測定される、同じポリオキシメチレンポリマーと、同じ添加物および充填剤とからなる組成物のノッチ付きアイゾット衝撃強度と比較されるときに少なくとも10パーセントの、ASTMD256-06aによって測定されるような、ノッチ付きアイゾット衝撃強度の同時増加;B同じ条件下に測定される、同じポリオキシメチレンポリマーと、同じ添加物および充填剤とからなる組成物の相対見掛けキャピラリー溶融粘度と比較されるときに少なくとも40パーセントの、220°Cおよび55秒-1剪断速度でASTMD3835によって測定されるような、相対見掛けキャピラリー溶融粘度の低下;ならびにCTypeI検体へ成形されると、同じ条件下に測定される、同じポリオキシメチレンポリマーと、同じ添加物および充填剤とからなる組成物の破断点伸びと比較されるときに少なくとも4パーセントの、50mm毎分の試験速度でASTMD638-08によって測定されるような、破断点伸びの増加からなる群から選択される少なくとも1つの特性を示す方法がまた本明細書に記載される。これらの方法から製造される物品ならびに本明細書に記載されるポリオキシメチレン組成物を含む物品もまた本明細書に記載される。ノッチ付きアイゾット衝撃強度を増加させ、相対見掛けキャピラリー溶融粘度を低下させ、かつ、破断点伸びを増加させながら溶融粘度安定性を獲得するというプロセスがまた本明細書に記載される。これらのプロセスのそれぞれは、本明細書に記載されるポリオキシメチレン組成物を成形するという工程を含み、ここで、成形されるポリオキシメチレン組成物は、--0.005よりも大きい、220°Cおよび100秒-1剪断速度でASTMD3835によって測定されるような、溶融粘度安定性、ならびに同じ条件下に測定される、同じポリオキシメチレンポリマーと、同じ添加物および充填剤とからなる組成物のノッチ付きアイゾット衝撃強度と比較されるときに少なくとも10パーセントの、ASTMD256-06aによって測定されるような、ノッチ付きアイゾット衝撃強度の同時増加;-同じ条件下に測定される、同じポリオキシメチレンポリマーと、同じ添加物および充填剤とからなる組成物の相対見掛けキャピラリー溶融粘度と比較されるときに少なくとも40パーセントの、220°Cおよび55秒-1剪断速度でASTMD-3835によって測定されるような、相対見掛けキャピラリー溶融粘度の低下;ならびに-TypeI検体へ成形されると、同じ条件下に測定される、同じポリオキシメチレンポリマーと、同じ添加物および充填剤とからなる組成物の破断点伸びと比較されるときに少なくとも4パーセントの、50mm毎分の試験速度でASTMD638-08によって測定されるような、破断点伸びの増加からなる群から選択される特性の少なくとも1つを示す。本明細書に記載されるプロセスはまた、同じポリオキシメチレンポリマーと、同じ添加物および充填剤とからなる成形組成物のノッチ付きアイゾット衝撃強度と比較されるときに少なくとも10パーセントだけ、ASTMD256-06aによって測定されるような本明細書に記載される成形POM組成物のノッチ付きアイゾット衝撃強度の増加を含む。溶融されたときに、本明細書に記載されるPOM組成物は、条件190°C/2.16kgでASTMD1238-04cによって測定されるような、0.1~50グラム/10分の範囲であるポリマーメルト質量流量を有することができる。さらに、本明細書に記載されるPOM組成物は、成形しそして本明細書に定義されるFlowLengthTestCondition流動長試験条件下に試験されると、同じ条件下に測定される、同じポリオキシメチレンポリマーと、同じ添加物および充填剤とからなる成形組成物の流動長と比較されるときに少なくとも5パーセントの流動長の増加を示す。本明細書に記載される組成物、プロセスおよび物品において、コア-リンク-アーム構造は、互いに関連したコア、リンクおよびアームの配置が変わってもよい、すなわち、そのポリマー構造が変わってもよい。この変形としては、以下の配置が挙げられる:Aコアは、いずれもがカーボネート炭素OC=OOではない、1個以上の炭素原子を含み、少なくとも3つのアームに結合している。さらに、コア炭素は、任意選択的にエステルカルボニル炭素太字:OC=OOでなくてもよい。その上、この変形において、各リンクは結合であってもよい;またはB各アームは繰り返し単位を含む。コアは、45よりも大きい分子量を有し、アームの繰り返し単位を含まず、2つ以上のアームに結合している。コア-リンク-アーム構造中のアーム対コアの質量比は3よりも大きい;またはCポリマーは、各コアが118~1000の分子量を有するようなコア-リンク-アーム構造であるポリオールである。各リンクはアームに結合しており、各リンクは、結合、O、CH2O、およびこれらの組み合わせからなる群から選択される。これらの変形のいずれにおいても、各アームの数平均分子量は500~10000の範囲であり、好ましくは1800~10000の範囲である。さらに、本明細書に記載される組成物、プロセス、および物品において、コア-リンク-アーム構造のいずれにおけるコアも、1~500のあらゆる整数の炭素原子を含んでもよくおよび/または12~10000のあらゆる10進値の分子量を有してもよく、相当する数のリンクによって2~24のあらゆる整数のアームにリンクしていてもよい。リンクは、結合、O、S、CH2O、OC=OO、OC=Oなど、およびこれらの組み合わせからなる群から選択されてもよい。ジラジカルが、異なる2つのラジカルを含むとき、どちらかのラジカルは、コアラジカルと結合することができ、他のラジカルはそれに応じてアームモノラジカルと結合することができる。本明細書に記載されるあらゆるコア-リンク-アーム構造において、コアに結合した少なくとも1つのアームは、次のラジカル:H、OH、R、C=OOR、C=ONR2、C=ONHR、C=ONH2、OC=OR、C=OR、OR、およびXここで、Rは、1~12個の炭素の任意選択的に置換されたアルキル基、環状基、シクロアルキル基、または芳香族基を含み、Xは、フッ素、塩素、臭素、ヨウ素、またはこれらの組み合わせから選択されるから選択される末端基を有してもよい。リンクは好ましくは、過酸化物、すなわち、酸素-酸素単結合を含有する化合物または過酸化物陰イオン[O-O]2ではない。アームの数は、2~24のあらゆる整数であってもよい。各アームの分子量は、100~20000のあらゆる値の範囲であってもよい。好ましくは、各アームの分子量は、1800~10000、より好ましくは2000~10000、さらにより好ましくは2500~5000である。各アームは、ポリエーテルを含んでもよく、好ましくはポリエチレンオキシドを含む。本明細書に記載される組成物aポリオキシメチレン[POM]本明細書に記載される組成物、プロセスおよび物品に使用されるポリオキシメチレンポリマーとしては、ホモポリマー、コポリマーおよびこれらの混合物が挙げられる。ポリオキシメチレンホモポリマーとしては、ホルムアルデヒドまたはホルムアルデヒドの環状オリゴマー、たとえば、トリオキサンおよびテトラオキサンのホモポリマーが挙げられる。ポリオキシメチレンコポリマーとしては、ホルムアルデヒドまたはホルムアルデヒドの環状オリゴマーと少なくとも2つの隣接炭素原子を有するオキシアルキレン基をポリマー鎖中にもたらすモノマーとのコポリマーが挙げられる。少なくとも2つの隣接炭素原子を有するオキシアルキレン基をポリマー鎖中にもたらすその他のモノマーがまた含められる。コモノマーは、Kawaguchiらに付与される米国特許出願公開第2005/0182200号明細書およびEibeckら、上記を参照におけるなどの、線状、分岐または架橋POMを提供することができる。POMコポリマーを製造するのに一般的に使用されるコモノマーとしては、アルキレンオキシドなしのもの、および2~12個の炭素原子のアルキレンオキシドおよびホルムアルデヒドとのそれらの環状付加生成物ありのものが挙げられる。コモノマーの量は一般に、POMポリマーの総重量の、約20重量パーセント以下、好ましくは約15重量パーセント以下、最も好ましくは約2重量パーセントである。本明細書に記載される、および本明細書に記載されるプロセスおよび物品に使用される溶融POM組成物は、条件190/2.16でASTMD1238-04cによって測定されるような、0.1~50グラム以下/10分のあらゆる10進値の範囲である、ポリマーメルト質量流量によって特徴づけることができる。これらのPOM組成物中の1つ以上のPOMポリマーの量は、成分a、b、cおよびdの合計を含む、全POM組成物の50~99.99重量パーセント以下のあらゆる10進値の範囲である。bコア-リンク-アーム[CLA]ポリマー本明細書に記載される組成物、プロセス、および物品において有用なポリマーは、コア-リンク-アーム構造を有する。これらのポリマーはまた本明細書ではコア-リンク-アームポリマーと称され、CLAポリマーと略記される。これらのポリマーは、オキシメチレンのオリゴマーまたはポリマーであってもよい。すなわち、それらは、CH2Oの繰り返し単位の2つ以上の場合を有してもよく、またはあるいはオキシメチレンのダイマー、トリマー、もしくはテトラマーすなわち、CH2OCH2O、CH2OCH2OCH2O、もしくはCH2OCH2OCH2OCH2Oのすべての場合を含まなくてもよい。すなわち、これらのポリマーのコア、アーム、またはリンクのいずれもが、あらゆる可能な置換においてオキメチレンのオリゴマーまたはポリマーを含んでも含まなくてもよい。CLAポリマーは、Bがコアとしての機能を果たし、そしてアームAにかアームAおよびCにかのどちらかに直接結合しているABAまたはABCタイプのブロックコポリマーか;または分岐コア、2つ以上のアームおよびリンクを有する分岐高分子;および/またはこれらの組み合わせであることができる。CLAポリマーの例としては、精密な数のアームを持った星型ポリマー、たとえば:CAS登録番号RegistryNumber[30599-15-6]の4アーム星型を形成するための2,2-ビスヒドロキシメチル-1,3-プロパンジオールとエチレンオキシドとの反応生成物;CAS登録番号[185069-79-8]の5アーム星型を形成するためのトリグリセロールとエチレンオキシドとの反応生成物;CAS登録番号[82860-15-9]の5アーム星型を形成するためのキシリトールとエチレンオキシドとの反応生成物;CAS登録番号[185225-73-4]の5アーム星型を形成するためのアラビニトールとエチレンオキシドとの反応生成物;CAS登録番号[61931-73-5]の5アーム星型を形成するためのグルコースとエチレンオキシドとの反応生成物;CAS登録番号[879220-91-4]の5アーム星型を形成するためのガラクトースとエチレンオキシドとの反応生成物;CAS登録番号[185036-03-7]の5アーム星型を形成するためのフルクトースとエチレンオキシドとの反応生成物;CAS登録番号[50977-32-7]の6アーム星型ポリマーを形成するためのジペンタエリスリトールとエチレンオキシドとの反応生成物;CAS登録番号[57639-81-3]の6アーム星型ポリマーを形成するためのマンニトールとエチレンオキシドとの反応生成物;CAS登録番号[503446-79-5]の9アーム星型ポリマーを形成するためのマルチトールとエチレンオキシドとの反応生成物;CAS登録番号[53694-15-8]の6アーム星型ポリマーを形成するためのソルビトールとエチレンオキシドとの反応生成物;およびCAS登録番号[91372-14-4]の8アーム星型を形成するためのヘキサグリセロールとエチレンオキシドとの反応生成物が挙げられる。類似のコア-リンク-アームポリマー星型ポリマーは、プロピレンオキシド、オキセタン、テトラヒドロフランまたはその他の鎖延長剤で形成することができ、ポリプロピレンオキシド、ポリトリメチレンオキシド、またはポリブチレンオキシドポリマーのアームを有する。少なくとも3つのアームを持った類似のコア-リンク-アーム構造体または星型構造体は、グリセロール、ジグリセロール、トリグリセロール、テトラグリセロール、ペンタグリセロール、ヘキサグリセロール、ヘプタグリセロール、オクタグリセロール、ノナグリセロール、デカグリセロール、ウンデカグリセロール、ドデカグリセロール、ポリグリセロール、ビストリメチロールプロパン、トリメチロールメタン、トリメチロールエタン、トリメチロールプロパン、1,2,4-ブタントリオール、トリスヒドロキシメチルアミン、トリスヒドロキシエチルアミン、トリスヒドロキシプロピルアミン、ペンタエリスリトール、ジペンタエリスリトール、トリペンタエリスリトール、ポリペンタエリスリトール、トリスヒドロキシメチルイソシアヌレート、トリスヒドロキシエチルイソシアヌレート、フロログルシノール、トリヒドロキシトルエン、トリヒドロキシジメチルベンゼン、フロログルシド、ヘキサヒドロキシベンゼン、1,3,5-ベンゼントリメタノール、1,1,1-トリス4’-ヒドロキシフェニルメタン、1,1,1-トリス4’-ヒドロキシフェニルエタン、リビトール、ジリトール、アラビニトール、マンニトール、マンノース、メチルラクトシド、メチルセロビオシド、メチルマルトシド、グルコガリン、マルチトール、ラクチトール、グリセリルマルトシド、グリセリルセロビオシド、グリセリルラクトシド、メチルラフィノシド、メチルマルトトリオシド、メチルセロトリオシド、ラフィノース、マルトトリオース、セロトリオース、グリセリルマルトトリオシドなど、または糖類、たとえばグルコースなど、またはエチレンオキシド、プロピレンオキシド、もしくはブチレンオキシドなどとの反応による、三価アルコールもしくはより高官能性アルコールをベースとするより高官能性ポリエーテルオール、ならびにこれらの混合物などの3個以上のヒドロキシル基を持った化合物から形成することができる。本明細書に記載される組成物、プロセス、および物品は、0.1、0.2、0.3、0.4、0.5、0.6、0.7、0.8、0.9、1.0、2.0、3.0、4.0、および5.0重量パーセントなどの、0.1から10重量パーセント以下のあらゆる10進数の本明細書に記載されるコア-リンク-アームポリマーのあらゆる1つのものまたは組み合わせを含んでもよい。コア本明細書に記載されるCLAポリマー中のコアは、それらのそれぞれがアームに連結している、2つ以上のラジカル基、好ましくは3つ以上のラジカル基のマルチラジカルを含む。コアは、単発でまたは繰り返して現れることができる、ジラジカル、トリラジカルなどであってもよいコア単位から形成される。コア単位は、2~100回以下、好ましくは2~20回のあらゆる整数回繰り返されてもよい。繰り返しであってもよいコア単位は、CH2CCH2O3、CH2CCH2O2CH2OCH2CCH2O3、CH2CCH2CH3CH2O2、OCH2CHOCH2、CHOCHO、CHOCHOCHO、CHOCHOCHOCHO、CHOCHOCHOCHOCHO、CHOCHOCHOCHOCHOCHO、およびこれらの任意の組み合わせからなる群から選択される。幾つかの場合には、組成物中のコア-リンク-アームポリマー、ポリオキシメチレンポリマー、またはその他の添加物のより大きい安定性を提供するためになど、ある種の単位はコアから排除されることが好ましい。排除される単位は、OC=OO、C=OO、CH2CH2O、CH2CH2OCH2CH2O、CH2OCH2OCH2O、NH2、NRH、CO2H、およびこれらの任意の組み合わせからなる群から選択されてもよい。コア-リンク-アームポリマーの分布のコアは、完全に単分散、すなわち、1つの構造のもの、したがって1つの分子式および分子量のものであってもよく、または、あるいは、様々な数の繰り返し単位を有してもよい。コアは、単結合、ラジカルまたは単結合、ラジカル、および多重結合のあるゆる組み合わせを有してもよい、リンクにかアームに直接にかのどちらかで結合している、炭素を含むことができる。炭素への多重結合は、その他の炭素、酸素、または窒素原子への結合を含んでもまたは排除してもよい。芳香族構造がコアに含まれてもまたはコアから排除されてもよい。炭素を有することに加えて、コアは、酸素、窒素、水素、硫黄、フッ素、塩素、これらの組み合わせ、ならびにその他の原子を含んでも排除してもよい。コア原子間の結合は、当該技術分野において公知のあらゆるものであってもよい。3、4、5、6、および6環原子よりも多いが40環原子よりも少ないものなどの、環がコアに存在しても不在であってもよい。コアは、2~24以下のあらゆる整数のラジカルを有するマルチラジカルであってもよい。それ故コアは、2~24以下のあらゆる整数のアームにリンクしていてもよい。コア炭素原子の数は、1~500以下のあらゆる整数値の範囲であってもよい。それぞれ、2つのアームに結合している、2つのラジカル基をコアが有することを意味する、Bセグメントがジラジカルコアであり、ABAおよびABCブロックコポリマーはコア-リンク-アームポリマーの例である。ポリマーのB単位はコアであり、ポリマーは、それぞれ、同じ繰り返し単位Aまたは異なる繰り返し単位AおよびCを含む。ブロックコポリマーの使用は、ホモポリマーまたはランダムコポリマーが持たない、コア-リンク-アーム構造の生成を容易にする。明確にするために、ホモポリマーおよびランダムコポリマーは、コア-リンク-アームポリマーであり得ない。CLAポリマーが3つ以上のアームを含有するとき、コアは、星型分岐、櫛型分岐、樹木状分岐、および超分岐などの、当該技術分野において認められているあらゆるやり方で分岐している。分岐原子は、炭素もしくは窒素またはその他の原子であることができる。コアが単分散であるとき、試料中の個々のCLAポリマーは、当該試料中のあらゆるその他のコアと同じ長さのコアを有する。コアがオリゴマーであり、そして単分散でないとき、CLAポリマーの試料または分布を記載する2つの方法がある。コア多分散性のために、試料中の個々のCLAポリマーは、当該試料中のあらゆるその他のコアと同じまたは異なる長さのコアを実際に有してもよい。たとえば、8-アームCLAポリマーはヘキサグリセロールから生じる。しかし、オリゴグリセロールの集団から誘導される8-アームCLAポリマーの試料としては、8アームよりも少ないまたは多いアームを有するCLAポリマーが挙げられる。CLAポリマーがそれから生じたオリゴグリセロールは、純ヘキサグリセロールのコアよりも大きいまたは小さいコアを有していたものであってもよい。こうして、20パーセントが9アームを有し、残りの60パーセントが8アームを有する、7アームを有する20パーセントCLAポリマーを含有する8-アームCLAポリマーの試料を記載するための様々な方法がある:1平均して、8アームを有するCLAポリマーとして;または2平均して8アームを有するCLAポリマーの分布として;または3異なるCLAポリマーの混合物:20パーセントの7-アームCLAポリマー、20パーセントの9-アームCLAポリマーおよび60パーセントの8-アームCLAポリマーとして。好ましい記載は1において与えられる。また、オリゴマーのとき、コアは、幾つかの構造異性体のいずれか1つで存在してもよい。たとえば、ヘキサグリセロールは、線状、分岐、または環状であってもよく、グリセロール部分を連結する結合は、グリセロールの第一級ヒドロキシル基か第二級ヒドロキシル基かのどちらかに由来する酸素原子を含んでもよい。コアの分子量は、12~10,000以下のあらゆる値からの範囲からであることができる。CLAポリマー中のコアは、同じまたは異なる分子量のものであってもよい。コアの重量平均分子量対数平均分子量の比多分散性とも称されるは、1~5以下のあらゆる10進値であることができる。リンクCLAポリマー中のリンクは、コアをアームに結合させる。それは、単結合または介在原子によって分離された2つの結合であることができる。単結合のとき、リンクは、コアラジカルをアームラジカルと結合させることによって形成される。介在原子または官能基によって分離された2つの結合のとき、リンクは、第1ラジカルがコアラジカルに結合し、そして第2ラジカルがアームモノラジカルに結合する、ジラジカルを構成する。そのようなリンクの例は、次のものにおいて太字化されている:アームOnコアエーテルリンク、アームSnコアチオエーテルリンク、アームOC=OOnコアカーボネートリンク、アームOC=Onコアオキシカルボニルリンク、アームC=OOnコアカルボニルオキシリンク、アームCH2Onコアメチレンオキシリンク、アームOCH2nコアオキシメチレンリンクなど、またはこれらの任意の組み合わせ。コア-リンク-アームポリマー中の様々なリンクは、nがアームの数である場合、同じものもしくは異なるものまたはこれらの組み合わせであってもよい。コア-リンク-アームポリマー中のリンクは、ポリマー中のあらゆるその他のリンクと同じまたは異なるものであってもよい。好ましくは、リンクは、アームとコアとに間にO-O結合またはS-S結合の形成をもたらさない。アーム本明細書に記載されるCLAポリマー中の各アームは、末端基を有し、そして繰り返し単位、すなわち、モノマー単位を有してもよい、線状ポリマーモノラジカルを含む。アームの末端基は、コアに直接結合していても結合していなくてもよい。アームが繰り返し単位を有するとき、末端基は、コアの末梢部である繰り返し単位に結合している。こうして、本明細書に記載されるCLAポリマー中の各アームは、本質的に線状であってもよい。本明細書に記載されるCLAポリマーが完全に線状であるアームを含むとき、末端基の数は、アームの数に等しい。単一コアに結合した異なるアームは、あらゆるその他の結合したアームと同じまたは異なる数の繰り返し単位ならびに同じまたは異なる末端基を有することができる。末端基は、次のラジカル:H、OH、R、C=OOR、C=ONR2、C=ONHR、C=ONH2、OC=OR、C=OR、OR、およびXここで、Rは、1~12個の炭素の任意選択的に置換されたアルキル基、環状基、シクロアルキル基、または芳香族基を含み、Xは、フッ素、塩素、臭素、ヨウ素、またはこれらの組み合わせから選択されるを含んでも排除してもよい。アームの繰り返し単位は次の条件によって選択されてもよい:1アームのリンクまたは末端基はできるだけ少ない原子を有し、それは、アームの繰り返し単位の数を事実上最大にする;または2末端基モノラジカルはコアに直接結合し、それは、アームがゼロの繰り返し単位を有することを意味する;または3アームは、1の最大と2の最小との間の繰り返し単位のある数を有するように選択されている。アーム繰り返し単位は、エチレンオキシド、プロピレンオキシド、ブチレンオキシド、または、カプロラクタム、カプロラクトン、メタクリルエステルなどからなどの、縮合もしくはフリーラジカル重合のその他の単位からなどの、あらゆる種類のジラジカルであることができる。コア-リンク-アームポリマー中のアームの繰り返し単位は、あらゆるその他のアームのものと同じものまたはそれとは異なるものおよび/またはコア単位もしくはリンク単位と同じものまたはそれとは異なるものであってもよい。コア構造、コア中の分岐原子の数、および成長させるおよびアームをコアに結合させる方法に依存して、コアに結合した2つほどに少ないアームおよび24ほどに多いアームがあってもよい。同じコアに結合したアームは、同じまたは異なる分子量を有してもよい。多分散性、すなわち、重量平均分子量対数平均分子量の比は、1~5以下のあらゆる10進値であることができる。コア-リンク-アームポリマー中のあらゆるアームの分子量は、100~20000以下のあらゆる値であることができる。好ましくは、各アームの分子量は、1800~10000、より好ましくは2000~10000、さらにより好ましくは2500~10000、その上より好ましくは2000~5000の範囲である。アーム対コアの質量比これらのCLAポリマー中のアーム対コアの質量比を操作すると、CLAポリマーが加えられるPOM組成物の流動性が変わる。本明細書で用いるところでは、用語アーム対コアの質量比は次式を意味する:CLA構造中のリンクが結合にすぎないとき、リンクの分子量はゼロに等しい。あらゆるCLAポリマーについて、アーム対コアの質量比は、あらゆる正の10進値であることができる。アーム対コアの好ましい質量比は、1から200以下、特に3から100以下、より特に5から80以下の10進値である。コア-リンク-アーム構造を有するポリマーの製造少なくとも3つの方法を用いてコア-リンク-アームポリマーを製造することができる:1既に形成されているアームにコアを共有結合させること;2アームをコアから成長させること;および3コアをアームから形成すること。そのような技法は、GrzegorzLapienis2009Star-shapedpolymershavingPEOarms,PROGRESSINPOLYMERSCIENCE34:852-892においてさらに考察されている。より具体的には、これらの方法は、あらかじめ形成されたコアから鎖延長によってアームを形成すること;複数の、あらかじめ形成されたアームを付加させる反応によってコアを形成すること;コアとアームとを同時に形成し、それらを一工程で結合させること;および、重要なことには、あらかじめ形成されたコアをあらかじめ形成されたアームと縮合反応または置換反応によって結合させることを包含する。アームは、炭素上のカルボン酸基およびヒドロキシル基が結合してエステルおよび水を形成するときのように縮合反応によって-または炭素上の臭素基がカルボキシレートによって置換されてエステルおよび臭化物イオンを形成するときのように、求核置換のような置換反応によってなど、様々な反応のいずれかによってコアに共有結合させることができる。アームは、コアに結合した反応性基上へモノマーを重合させることによってコアから成長させることができる。たとえば、OH基に結合したCCH24コアを含有するペンタエリスリトールは、エチレンオキシドとの反応によって鎖延長させてポリエチレンオキシドアームを与えることができる。Huffらに付与された米国特許第6,147,048号明細書およびZhaoらに付与された米国特許第7,589,157号明細書は、このようにしてコア-リンク-アームポリマーを製造する方法を開示している。アームが、互いに二量化させるまたはオリゴマー化させることができる官能基を含有する場合、アームを反応させてコアを形成することができる。たとえば、アルケンおよびジエン基で終わるアームは、Diels-Alderディールス-アルダー反応でまたはオリゴマー化によって結合することができる。コア-リンク-アームポリマーの可変性図1~3およびそれらの付随説明は、CLAポリマーの全体化学構造は同じもののままであるが、どのようにしてリンクおよび/またはアームとの関連でコアを特定するかに依存して、CLAポリマー中のコア-リンク-アーム構造が様々に記載されてもよいことを例示する。図1~3において、すべての水素[H]は示されておらず、これらの図に図示されたあらゆるアームは、あらゆるその他のアームと同じものまたはそれとは異なるものであってもよい。図1は、それぞれが8アームおよび結合にすぎないリンクを有する、ポリマー100、150、および170を例示する。各ポリマーは星型構造を有する。各ポリマーは、異なるコア構造、それ故異なるアーム位置化学を有する。図1は、一般的に入手可能なオリゴグリセロール混合物から製造されるコア-リンク-アーム構造における可能な可変性の幾つかを例示する。そのような混合物がコアからアームを成長させるためのコアとして使用されるとき、それらは8-アームポリマーをもたらす。具体的には、図1Aは、末端連結性における可変性を実証し;図1Bは、分岐における可変性を例示し;図1Cは、コアが環状である得ることを例示する。さらに、図1Aおよび1Bのコアは、互いの構造異性体を図示する。図1Aは、破線で取り囲まれた、コア101を有するポリマー100を示す。コア101は、6つのグリセロールトリラジカルの線状鎖、OCH2CHOCH2の5つの繰り返しコア単位たとえば106、126、およびOCH2CHCH2Oの1つのコア単位116を包含する。それらの化学式が示されていない、アーム102、112、122、および132は、それぞれ、グリセロールトリラジカル106、116、および126に結合している。アーム132およびアーム122はトリラジカル126にそれぞれ結合している。その他のアームが示されているが、番号をつけられていない。具体的には、アーム102は、内部酸素108で内部グリセロールトリラジカル106に結合している。アーム112は、末端酸素118で末端グリセロールトリラジカル116に結合している。アーム132は、内部酸素128で末端グリセロールトリラジカル126に結合している。3つのアームは、CHCH2O基に、たとえばアーム112はトリラジカル116に、アーム122はトリラジカル126に結合している。5つのアームはCH22CHO基に、たとえばアーム102はトリラジカル106に、アーム132はリラジカル126に結合している。図1Bは、破線で取り囲まれた、コア151を有するポリマー150を示す。コア151は分岐しており、それらのうちの1つのみが156と番号をつけられている、6つのグリセロールトリラジカルOCH2CHOCH2、および2つの内部分岐点160を有する。アーム152は、末端酸素158で末端グリセロールトリラジカルに結合している。アーム162は、内部酸素168で末端グリセロールトリラジカルに結合している。図1Cは、破線で取り囲まれた、コア171を有するポリマー170を示す。コア171は、それらのうちの1つのみが176と番号をつけられている、8つの対称配置のグリセロールトリラジカルOCH2CHOCH2の輪体である。アーム181~188のそれぞれは、それらのうちの1つのみが番号をつけられている、内部酸素198で内部グリセロールトリラジカルに結合している。要するに、図1は、オリゴグリセロールベースのコアについて、とりわけ、ここで例示されるように、8-アームポリマーについて、コア-リンク-アーム構造を定義する際の可変性の幾つかを例示する。図1は、概して、コアの末端連結性、分岐、および環化の可変性を実証する。図2は、ポリマー構造が4つのアームを有する星型である、コア-リンク-アーム構造を有するポリマー200を例示する。図2Aおよび2Bの両方において、すべての水素[H]が示されていない。図2Aにおいて、ポリマー200は、CCH2O4に相当する、コア210を有する。リンク212は原子を含まないが、O242とC240との間の結合:OCに相当する。1つは242および1つは240のみが番号をつけられている。リンク212は、反応それ自体を示さず、むしろ構造実体である。すなわち、リンクは、コアのラジカル末端をポリマーアームのラジカル末端と結合させることによって形成された結合であることができる。4つのアームの1つのみが226と番号をつけられている。4つのアームのそれぞれが、214、216、218、220とここで番号をつけられている、同じジラジカル繰り返し単位と、それらのうちの1つのみが番号をつけられている、同じ末端モノラジカル222とを含む。しかし、示されるように、4つのアームのそれぞれは、それぞれ、n、o、p、およびqと特定される、異なる数の繰り返し単位を含んでもよい。明確にするために、n、o、p、およびqは、同じまたは異なるものであってもよく、このように4つのアームのそれぞれは、同じまたは異なる数の繰り返し単位を有してもよい。このように、ポリマー200中の各アームは、ポリマーのあらゆるその他のアームとは異なるまたはそれと同じ長さを有してもよい。末端モノラジカル222は、水素ラジカルHに相当する。ここで図2Bについて言及すると、ポリマー200は、図2Aと同じ化学要素を有する。それにもかかわらずコア、リンクおよびアームはそれぞれ、図2Aと同じやり方で特定されない。こうして、図2Aおよび2Bにおけるコア-リンク-アームポリマーの化学構造は同じものであるが、図2Aおよび2Bのコア-リンク-アーム構造は異なる。具体的には、コア260はCCH24に相当する。ポリマー200は、それらのうちの1つのみが番号をつけられている、アーム276を有すると特定される。アーム276は、もう1つの酸素を有することで図2Aのアーム226とは異なって特定される。アーム276のジラジカル繰り返し単位266は、図2Aの繰り返し単位216と同一であるが、配向が異なる、CH2CH2Oに相当する。4つのアームのそれぞれは、264、266、268、270とここでは番号をつけられている、同じジラジカル繰り返し単位と、それらのうちの1つのみが番号をつけられている、同じ末端モノラジカル272とを含む。ジラジカル繰り返し単位は、図2Aとは異なって配向しており、末端モノラジカル272はOHである。アームは、リンク262によってコア260に結合している。再び、4つのアームのそれぞれは、それぞれ、n、o、p、およびqと特定される、同じまたは異なる数の繰り返し単位を含んでもよい。リンク262は、図2Aとは異なって定義される、アーム末端基上でコア炭素を酸素ラジカルに結合させる。明確にするために、結合としてのリンク262は、リンク212と同じ結合ではない。図2Aと図2Bとの比較は、ポリマー200のコア-リンク-アーム構造を特定する異なるやり方を示し、あらゆる1つのコア-リンク-アームポリマーについて、コア、リンクおよびアームを特定する異なるやり方が存在することを例示する。図3は、6つのアームを有する星型であるコア-リンク-アーム構造を有するポリマーを例示する。図3Aと図3Bとの相違は、リンクに対してコアを特定する異なるやり方があることを指摘する。ここで図3Aについて言及すると、ポリマー300は、太字化され、そしてOCH2CHOCHOCHOCHOCH2Oである、コア310を有する。リンク312は原子を含まないが、事実上、コアのラジカルをアームモノラジカルとの結合させることによって形成される結合である。それらの1つのみが326と番号をつけられている、6つのアームのそれぞれは、ジラジカル繰り返し単位と末端モノラジカルとを含む。6つのアームのそれぞれは、314、320、322、330、332、および334とここでは番号をつけられている、同じジラジカル繰り返し単位と、それらの1つのみが番号をつけられており、水素ラジカル、Hに相当する、同じ末端モノラジカル318とを含む。繰り返し単位の数は、それぞれ、同じまたは異なるものであってもよい、n、o、p、q、r、およびsであり、こうして6つのアームのそれぞれは、同じまたは異なる数の繰り返し単位を有してもよい。このように、ポリマー300中の各アームは、ポリマーのあらゆるその他のアームとは異なるまたはそれと同じ長さを有してもよい。ここで図3Bについて言及すると、ポリマー300は、図3Aに図示されるポリマーと同じ化学要素を有する。それにもかかわらず、コアおよびリンクは、図3Aと同じやり方で特定されない。アームおよびそれらの繰り返し単位は、図3Aと同じやり方で特定される。ポリマー300のコア360は、太字化され、CHCHCHCHである。コア360は、図3Aのコア310と比較してより小さいと特定され、それは同様に図3Bにおけるリンクを変えている。2つのリンク362は、CH2がコア360に結合し、Oラジカルがアームに結合している、ジラジカルCH2Oを含む。その他の4つのリンクは、それらのうちの1つのみが表示されている、ジラジカルO364を含む。図3Aと図3Bとの比較は、ポリマー300のコア-リンク-アーム構造を特定する異なるやり方を示す。具体的には、図3Aにおいては、ポリマー300のコア310は、Oの6つの場合を含む。あるいは、図3Bにおいては、ポリマー300のコア360は、あらゆるOを含まず、2つの種類のリンクがあり;1つは362であり、その他は364である。こうして、図3は、リンクが、異なる数の原子を含むように特定されてもよいことを明らかに示す。要約すれば、図1~3は、それらの化学構造が同じものであるが、コア-リンク-アームポリマーのコア、リンクおよびアームが異なるコア-リンク-アーム構造を、すなわち、異なる構造をもたらす異なるやり方で特定されてもよいことを例示する。コア-リンク-アーム構造を特定するやり方の相違に加えて、ポリマーを形成するやり方がまた、どのようにしてコアがアームにリンクしているかにおけるならびにCLAポリマー中のアームの厳密な数における可変性を導入することができる。あらかじめ形成されたコアがそれからアームを成長させるための基盤である場合には、およびコアのあらゆる可能なアーム成長部位が利用される場合には、CLAポリマーのアームの数は厳密に決定される。すべての可能なアーム成長部位が利用されない場合には、CLAポリマーのアームの数は、平均して、予期されるよりも少ないであろう。あらかじめ形成されたコアはまた、上に考察されたように、オリゴマーであっても、単分散でなくてもよい。そのようなコアからアームを成長させることによって生成するCLAポリマーの集団は、平均数よりも少ないアームを有する幾つかのポリマー分子と、平均数よりも多いのアームを有する幾つかのポリマー分子とを含有するであろう。あらかじめ形成されたアームが結合してコアを形成するとき、コア-リンク-アームポリマーの生じる集団は、アームの数が単分散であってもよいか、またはそれは、アームの数が多分散であってもよい。ポリマーが、アームをコアから成長させることおよびコアをあらかじめ形成されたアームから形成することの両方によって生みだされるとき、得られたCLAポリマーのコアは、様々な数のアームを示す、アームの数が多分散であってもよい。簡単に言えば、8-アームCLAポリマーがアーム成長またはコア成長プロセスによって製造される場合には、生じた試料は、8よりも少ないアーム、正確に8-アーム、または8超のアームを有する個別のポリマーの分布を示してもよい。すなわち、8-アームポリマーの試料は、4-アームポリマー、6-アームポリマー、8-アームポリマー、12-アームポリマーなどを実際に含有してもよい。cおよびd充填剤および添加物加えて、本明細書に記載される組成物、プロセス、および物品は充填剤を含むことができる。本明細書で用いるところでは、用語充填剤は、組成物に添加されるときにならびに組成物を物品へ加工する間にそれらの元々の、典型的には小さい粒度を一般に保持する添加剤を意味する。充填剤としては、繊維などのガラス;炭酸カルシウム;アルミナ、シリカ、および二酸化チタンなどの酸化物;硫酸バリウムなどの硫酸塩;チタネート;カオリン粘土およびその他のシリケート;水酸化マグネシウム;タルク;ウォラストナイト;鉱物;強化剤;無機および有機顔料;黒鉛;炭素繊維;ならびにカーボンブラックが挙げられるが、これらに限定されない。充填剤とは対照的に、用語添加物は本明細書で用いるところでは、たとえば溶解、可溶化、乳化、または破壊することによって、組成物のその他の成分と混合されるかまたは処理されるときにそれらの元々のサイズを典型的には変えるかまたは形成される追加の成分を意味する。充填剤を除いた添加物としては、ポリマー;樹脂;熱可塑性ポリウレタンなどの、安定剤;改質剤;共安定剤;プロセス安定剤;熱安定剤;耐候耐光安定剤;酸化防止剤;着色剤;UV安定剤;強化剤;核剤;滑剤;離型剤;可塑剤;帯電防止剤および界面活性剤が挙げられるが、これらに限定されない。米国特許第3,960,984号明細書;同第4,098,843号明細書;同第4,766,168号明細書;同第4,814,397号明細書;同第5,011,890号明細書;同第5,063,263号明細書;および同第5,318,813号明細書を参照されたい。単独または任意の組み合わせのいずれかで、本明細書に開示されるまたは当該技術分野において公知の充填剤および添加物は、POM組成物の0~40重量パーセントのあらゆる10進量を占めてもよく、すなわち、30重量パーセント以下の充填剤および10重量パーセント以下の添加物を含んでもよい。添加物、充填剤、およびCLAポリマーがPOM組成物の溶融粘度を不安定化させ得るやり方は、それらの化学基の1つ以上とPOMとの反応による。これは、POM分子量のブレイクダウンにつながり、メルトの粘度の低下をもたらし、多くの場合、変更されたポリオキシメチレンポリマーを有する本明細書に記載されるPOM組成物から成形された物品の物理的特性値を低下させる可能性がある。それ故、溶融安定性を保持する添加物がこれらのPOM組成物中に好ましい。本明細書に記載されるPOM組成物およびそれからの物品の製造本明細書に記載されるPOM組成物は、ブレンドが統合された全体を形成するように、ポリマー成分がすべて互いに十分に分散され、かつ、非ポリマー原料がすべてポリマーマトリックス中に十分に分散され、そのマトリックスによって制約されている、溶融混合ブレンドである。それらは、周囲温度、または170°C~240°C、および好ましくは、幾つらかの成分が流体であろう、約190°Cから220°Cなどの、あらゆる便利な温度で、成分をあらゆる順番にまたは組み合わせてブレンドすることによって製造される。あらゆる溶融混合法が、ポリマー成分と非ポリマー成分とを組み合わせるために用いられてもよい。たとえば、ポリマー成分および非ポリマー原料は、単一段階添加によりすべて一度にか、段階的にかのどちらかで、単軸もしくは二軸スクリュー押出機などの、メルトミキサー;ブレンダー;単軸もしくは二軸スクリュー混練機;またはBanburyバンバリーミキサーに加えられ、次に溶融混合されてもよい。ポリマー成分および非ポリマー原料を段階的に加えるとき、ポリマー成分および/または非ポリマー原料の一部が先ず加えられ、溶融混合され、残りのポリマー成分および非ポリマー原料がその後加えられ、十分に混合した組成物が得られるまでさらに溶融混合される。長いガラス繊維などの長い充填剤が組成物に使用されるとき、引抜きが強化組成物を調製するために用いられてもよい。これらの組成物のペレットを製造することができる。本明細書に記載されるPOM組成物は、射出成形、ブロー成形、射出ブロー成形、押出、熱成形、メルトキャスティング、真空成形、回転成形、カレンダー成形、スラッシュ成形、フィラメント押出および紡糸などの、当業者に公知の方法を用いて物品へ造形されてもよい。そのような物品としては、フィルム、繊維およびフィラメント;ワイヤーおよびケーブルコーティング;光起電性ケーブルコーティング、光ファイバーコーティング、チュービングおよびパイプ;たとえば、衣類もしくはカーペットに使用される、繊維およびフィラメントから製造された布、不織布もしくは織物;屋根材料およびビルディング/建造物における通気性膜などの、フィルムおよび膜;車体パネル、計器盤などの電動機付き車両部品;洗濯機、乾燥機、冷蔵庫および加熱-換気-エアコン電化製品などの、家庭電化製品用の部品;電気/電子用途におけるコネクター;コンピュターなどの、電子デバイス用の部品;オフィスの、屋内の、および屋外の家具用の部品;ギア;コンベヤーベルト部品;ベアリング;燃料用容器;自動車安全拘束装置用の部品;医薬品計量分配装置;医療注射器具;クランプ;締め具;バインディング;ならびにライター用部品が挙げられてもよい。本明細書に記載されるPOM組成物は、2.5よりも大きいメルトフローレートを有する溶融ポリマーを必要とする少なくとも1つのチャネルを有する金型から物品を製造するために有用である。この有用性は、これらのPOM組成物が、本明細書に記載されるCLAポリマーを持たないポリオキシメチレン組成物のそれよりも優れて増加したノッチ付きアイゾット衝撃強度を示すことと同時に安定した溶融粘度を有するために生じる。本明細書に記載されるプロセスプロセスのそれぞれが本明細書に記載されるポリオキシメチレン組成物を成形する工程を含む、ノッチ付きアイゾット衝撃強度を増加させ、相対見掛けキャピラリー溶融粘度を低下させ、かつ、破断点伸びを増加させながら溶融粘度安定性を獲得するというプロセスが本明細書に記載され;ここで、成形されるポリオキシメチレン組成物は、--0.005よりも大きい、220°Cおよび100秒-1剪断速度でASTMD3835によって測定されるような、溶融粘度安定性、ならびに同じ条件下に測定される、同じポリオキシメチレンポリマーと、同じ添加物および充填剤とからなる成形組成物のノッチ付きアイゾット衝撃強度と比較されるときに少なくとも10パーセントの、ASTMD256-06aによって測定されるような、ノッチ付きアイゾット衝撃強度の同時増加;-同じ条件下に測定される、同じポリオキシメチレンポリマーと、同じ添加物および充填剤とからなる成形組成物の相対見掛けキャピラリー溶融粘度と比較されるときに少なくとも40パーセントの、220°Cおよび55秒-1剪断速度でASTMD-3835によって測定されるような、相対見掛けキャピラリー溶融粘度の低下;-TypeI検体へ成形されると、同じ条件下に測定される、同じポリオキシメチレンポリマーと、同じ添加物および充填剤とからなる成形組成物の破断点伸びと比較されるときに少なくとも4パーセントの、50mm毎分の試験速度でASTMD638-08によって測定されるような、破断点伸びの増加からなる群から選択される特性の少なくとも1つを示す。ノッチ付きアイゾットを改善させながら溶融粘度の安定化溶融粘度安定性は、記載されるセットの条件、たとえば、温度および剪断速度下に溶融ポリオキシメチレン組成物の剪断下での流れに対する抵抗の経時的な変化率の測定結果である。POM組成物の溶融粘度の安定性は、成形にとって重要である。この特性は、成形圧力、溶融プール温度、金型温度などの運転条件の変更を必要とすることなく溶融組成物の中断なしの継続成形プロセスを容易にする。POM組成物が成形中に溶融粘度安定性を示すとき、全体成形運転の効率は最適化することができる。ASTMD3835の付属書X1に明らかにされているように、溶融粘度安定性[S]は、片対数紙上に時間分の関数としておよび所与の温度および剪断速度で4つ以上の溶融粘度値Pasをプロットすることによって求められ;このようにして、Sは実験により誘導される。Sの異なる値の意味に関しては:Sが0であるとき、溶融組成物の実験により測定された溶融粘度は、試験の継続期間の間本質的に一定のままである。Sがゼロよりも大きいとき、組成物の粘度は、時間ととも増加する傾向がある。Sが負であるとき、組成物の粘度は時間とともに低下する傾向がある。Sの大きい値は、一般に望ましくないものであり得る、ポリマー組成物の不安定性を示す。特に、-0.01未満などの、大きい負の値は、ポリマー、たとえば、POMポリマーの分子量のブレイクダウンを示唆する。0.005よりも大きいなどの、大きい正の値は、組成物の成分の分子量を増加させる架橋反応または分岐反応を示唆することができる。POM組成物の溶融粘度の安定化は成形品の用途の極大化を容易にするので、絶対値でゼロに比較的近いS値がPOM組成物にとって望ましい。本明細書に記載されるプロセスは、本明細書に記載されるPOM組成物を成形する工程を含む。そのような成形組成物は、-0.005よりも大きい220°Cおよび100秒-1剪断速度でASTMD3835によって測定されるような溶融粘度安定性、ならびに同じ条件下に測定される、同じポリオキシメチレンポリマーと、同じ添加物および充填剤とからなる成形組成物のノッチ付きアイゾット衝撃強度と比較されるときに少なくとも10パーセントのノッチ付きアイゾット衝撃強度の同時増加を示す。これらのPOM組成物の溶融粘度安定性は、-0.005~0.005の範囲であってもよい。本明細書に記載されるPOM組成物を使用すると、全体成形運転の効率および加工性を高め、増加したノッチ付きアイゾット衝撃強度の物品を同時にもたらす。相対見掛けキャピラリー溶融粘度および流動長の改善一般に、溶融粘度は、記載されるセットの条件、たとえば、温度および剪断速度下に溶融POM組成物の剪断下での流れに対する抵抗の測定結果である。溶融粘度は、ASTMD3835の方法、StandardTestMethodforDeterminationofPropertiesofPolymericMaterialsbyMeansofaCapillaryRheometerキャピラリー流動計によるポリマー材料の特性の測定のための標準試験方法によって測定することができる。測定結果は、入口および出口圧力損失に対する補正がまったく行われておらず、かつ、剪断速度がポリマーメルトの非ニュートン流動に対して補正されていないので、見掛けキャピラリー溶融粘度[ACMV]と言われる。一般に、組成物2のそれに対する組成物1の見掛けキャピラリー溶融粘度の低下は、次式によって計算される:ACMV値の比較可能性を確認するために、比較されるPOM組成物は、見掛けキャピラリー溶融粘度に影響を及ぼすことに関与する要素によってのみ異なるべきである。本質的に、相対見掛けキャピラリー溶融粘度の測定は、組成物2が、ACMV値に影響を及ぼすことが予期される添加物を含有しない比較例組成物であるときに行われる。明確にするために、本明細書に記載される組成物、プロセス、および物品について、相対見掛け溶融粘度は、模範的な成形組成物のACMVから関連比較例のACMVを差し引き、そして当該結果を関連成形比較例のACMVで割ることによって計算される。見掛けキャピラリー溶融粘度に関連して、流動長は、特有の条件下に実験的に観察される測定結果である。流動長の測定は、熱い組成物を実際の金型中へポンプ送液し、そしてこの組成物をそれが凝固するまで金型内を自由に流れさせることを含む。金型内の流れの最大距離が、観察される温度、注入温度およびピーク圧力下の当該組成物の流動長である。見掛けキャピラリー溶融粘度と流動長との間の厳密な数学的関係は決定できないが、具体的な、独特の金型で観察される、流動長、およびキャピラリーで測定される見掛けキャピラリー溶融粘度は両方とも、組成物の流動性を反映している。本明細書に記載されるプロセスは、本明細書に記載されるコア-リンク-アームポリマーを有するPOM組成物を提供し、そしてこれらの組成物から物品を成形することによって改善された相対見掛けキャピラリー溶融粘度および流動長を達成する。改善された相対見掛けキャピラリー溶融粘度は、成形プロセスの間ずっと溶融組成物の流れを容易にし、物品金型の増え続ける複雑さを促進し、そして究極的には優れた、より良好な設計物品を提供することができる。さらに、これらのプロセスはまた、ノッチ付きアイゾットおよび破断点伸びなどの、物理的特性の値の同時改善を達成することができる。本明細書に記載される成形POM組成物は、同じ条件下に測定される、同じポリオキシメチレンポリマーと、同じ添加物とからなる成形組成物の相対見掛けキャピラリー溶融粘度と比較されるときに少なくとも40パーセントの、220°Cおよび55秒-1剪断速度でASTMD-3835によって測定されるような、相対見掛けキャピラリー溶融粘度の低下を示す。相対見掛けキャピラリー溶融粘度の低下は、粘性のより少ない成形組成物をもたらし、それ故負の数として測定される。具体的には、図5は、様々な成形POM組成物についての相対見掛けキャピラリー溶融粘度の値を示す。相対見掛けキャピラリー溶融粘度の低下は、衝撃強度を依然として保持しながら、より入り組んだ複雑な凹面または凸面のより薄い物品が成形されることを可能にする。相対見掛けキャピラリー溶融粘度を低下させるためのおよび流動長を増加させるための本明細書に記載されるプロセスは、同じ包括的な特性の異なる態様、すなわち、これらのPOM組成物の流動性に関して報告する。破断点伸びの改善破断点伸びは、物品が破滅的破損、すなわち、破断の前に受ける変形の測定結果である。破断点伸びは、約1パーセント歪み/秒の変形速度で試験検体の総変形を測定する。破断点伸びがより高い熱可塑性材料は、動的荷重条件下におよびまたクリープ荷重下に破滅的破損により良く耐えることができる。たとえば、改善された破断点伸び材料から成形されたギアは、破損までのより長い寿命を有する。本明細書に記載される方法は、Type1検体へ成形されたとき、本明細書に記載される成形POM組成物が、同じ条件下に測定される、同じポリオキシメチレンポリマーと、同じ添加物および充填剤とからなる組成物からなる成形組成物の破断点伸びと比較されるときに少なくとも4パーセントの、50mm毎分の試験速度でASTMD638-08に従って測定されるような、破断点伸びの増加を示すことによって改善された破断点伸びを達成する。破断点伸びの改善は、プラスチック物品およびより大きい破断点歪みに耐えることができる物品の設計を容易にする。特に、破断点伸びの改善は、それらの歯が破断前により大きい歪みを体験することができるギアを提供することができる。本明細書に記載される方法はまた、本明細書に記載されるPOM組成物を成形することによってノッチ付きアイゾット衝撃強度の増加を達成し、ここで、成形POM組成物は、同じポリオキシメチレンポリマーと、同じ添加物および充填剤とからなる成形組成物のノッチ付きアイゾット衝撃強度と比較されるときに少なくとも10パーセントの、ASTMD256-06aによって測定されるような、ノッチ付きアイゾット衝撃強度の増加を示す。本明細書に記載されるこれらの方法のいずれにおいても、POM組成物は溶融したときに条件190°C/2.16kgでASTMD1238-04cによって測定されるように、0.1~50グラム/10分の範囲であるポリマーメルト質量流動長を有することができる。さらに、これらの方法で提供されるPOM組成物は、コアが4~40個の炭素原子を含むこと;ポリマー構造AまたはBのコアが118~1000の分子量を有すること;コアが、CH2CCH2O3、CH2CCH2CH3CH2O2、OCH2CHOCH2、CHOCHO、およびCHOCHOCHOからなる群から選択される1つ以上の単位を含むこと;コアが、OC=OO、C=OO、CH2CH2O、CH2CH2OCH2CH2O、およびCH2OCH2OCH2Oからなる群から選択される1つ以上の単位を含まないこと;リンクが、結合、O、CH2O、およびこれらの組み合わせからなる群から選択されること;コア-リンク-アーム構造のコアに結合した少なくとも1つのアームが、H、OH、R、C=OOR、C=ONR2、C=ONHR、C=ONH2、OC=OR、C=OR、OR、およびXここで、Rは、1~12個の炭素の任意選択的に置換されたアルキル基、環状基、シクロアルキル基、または芳香族基を含み、Xは、フッ素、塩素、臭素、ヨウ素、またはこれらの組み合わせから選択されるから選択される末端基を有すること;アームの数が4~24の範囲であること;コア-リンク-アーム構造のコアに結合した各アームの数平均分子量が800~6000の範囲であること;またはコア-リンク-アーム構造のコアに結合した各アームが、ポリエーテル、好ましくはポリエチレンオキシドであることなどの、上に記載されたすべての変形を含んでもよい。以下の実施例は、本明細書に記載される組成物、物品および方法をさらに例示する。原材料ポリオキシメチレン[POM]ポリマーこれらの実施例に使用されるPOMポリマーは、本件特許出願人;ポリプラスチックス株式会社、日本;およびBASF,SE,Germanyから入手可能である。POM-Bは、本件特許出願人から入手可能なPOMホモポリマーである。POM-Bは、アセテート末端基;条件190°C/2.16kgで実施される、ASTMD1238-04Cを用いて試験されるときに2.3グラム/10分のポリマーメルト質量流量、および、ASTMD256-06aStandardTestMethodsforDeterminingtheIzodPendulumImpactResistanceofPlasticsプラスチックスのアイゾット振り子耐衝撃性を測定するための標準試験方法を用いて試験されるときに、23°Cで120J/mの衝撃強度を有する。POM-GCは、Ticona,Germanyから入手可能な、POM-Bよりも低い分子量のポリオキシメチレンコポリマーである。条件190°C/2.16kgで実施される、ASTMD1238-04Cを用いて試験されるときに9グラム/10分のポリマーメルト質量流量。POM-Cは、本件特許出願人から入手可能な、POM-Bよりも高い分子量のポリオキシメチレンホモポリマーである。POM-Cは、アセテート末端基;および条件190/2.16で実施される、ASTMD1238-04Cを用いて試験されるときに0.4グラム/10分のポリマーメルト質量流量を有する。POM-Dは、Delrin登録商標511Pとして、本件特許出願人から入手可能な、非常に低い分子量を有する有核POMホモポリマーである。POM-Dは、アセテート末端基;および条件190/2.16で実施される、ASTMD1238-04Cを用いて試験されるときに15グラム/10分のポリマーメルト質量流量を有する。コア-リンク-アームポリマー実施例に使用されるコア-リンク-アームポリマーは、CH2CH2Oの単一繰り返し単位のポリエチレンオキシドアームを有し、-OCH2CH2OHたとえばOHまたはH末端基で終わる。SP8-02Kは、NOFAmericaCorporation,NYから入手される、図1の構造によってある程度表される、CAS登録番号[91372-14-4]および約2000の分子量の8アームコア-リンク-アームポリマーを示す。同様に、SP8-10Kは、SP8-02Kと同じ構造を有するが、約10,000の分子量の8アームコア-リンク-アームポリマーである。SP8-40Kは、SP8-02Kと同じ構造を有するが、約40,000の分子量の8アームコア-リンク-アームポリマーである。SP6-10Kは、SunBioUSA,Inc,CAから入手される、図3の構造に類似の、CAS登録番号[53694-15-8]および約10000の分子量の6アームコア-リンク-アームポリマーを示す。SP4-02Kは、NOFAmericaCorporation,NYから入手される、図2の構造に類似の、CAS登録番号[30599-15-6]および約2000の分子量の4アームコア-リンク-アームポリマーを示す。同様に、SP4-10Kは、SP4-02Kと同じ構造を有するが、約10,000の分子量である。SP6-15Kは、SunBioUSAInc,CAから入手される、CAS登録番号[53694-15-8]および約15,000の分子量の6アームコア-リンク-アームポリマーを示す。SP6-20Kは、SunBioUSAInc,CAから入手される、CAS登録番号[53694-15-8]および約20,000の分子量の6アームコア-リンク-アームポリマーを示す。SP8-15Kは、図1の構造によってある程度表される、CAS登録番号[91372-14-4]および約15,000の分子量の8アームコア-リンク-アームポリマーを示す。次の表は、幾つかのコア-リンク-アームポリマーの特性をまとめる。アームを含まない超分岐ポリマーB-H40は、コアのみが2,2-ジメチロールプロピン酸との縮合によって重合したアルキルポリオールをベースとする-線状ポリマーアームが全く存在しない、多くの場合樹木状と称される分岐高分子を示す。PerstorpAB,Swedenから入手可能な、B-H40は、約7300の分子量および約64の末端ヒドロキシル基を有すると特徴づけられる。B-H40は、溶剤にほぼ完全に溶解させ、次に中性アルミナを通してこの混合物を濾過し、B-H40fpを与えるためにこの溶液を非溶剤中で沈澱させることによってさらに精製された。線状ポリエチレンオキシド次の線状ポリエチレングリコールPEGを実施例に使用した:PEG-550=Sigma-AldrichInc.,Atlanta,Georgiaから入手される、典型的なMn550のポリエチレングリコールモノメチルエーテル;PEG-1000=Sigma-AldrichIncのFluka部門から入手される、ポリエチレングリコールモノメチルエーテル1000、カタログ番号17738;PEG-2000=Sigma-AldrichInc.から入手される、平均Mn1,900~2,200のポリエチレングリコール;PEG-4600=Sigma-AldrichInc.から入手される、平均Mn4,400~4,800のポリエチレングリコール;PEG-6000=Sigma-AldrichInc.から入手される、平均Mn5,000~7,000のポリエチレングリコール;PEG-8000=Sigma-AldrichInc.から入手される、平均Mn8000のポリエチレングリコール;PEG-8700=KaoSpecialtiesAmericasLLC,HighPoint,NCから入手される、約6000の分子量のポリエチレングリコール。充填剤および添加物Nypol-6B[25191-96-6]、ポリアミド熱安定剤は、本件特許出願人から入手される、160°Cの融点のポリアミド6-6/6-10/6のターポリマーである。MAP-1070は、20ポリエチレングリコールでコートされた、CAS登録番号[9003-05-8]の80ポリアクリルアミドである。組成物組成物は任意選択的に、添加物として1重量パーセントのNypol-6B、1重量パーセントのMAP-1070、本明細書に記載されるようなコア-リンク-アームポリマー、および残りの重量パーセントの本明細書に記載されるポリオキシメチレンポリマーを含んだ。そのような原料のドライブレンドを180~200°Cの二軸スクリュー押出機に供給してペレットを製造した。ペレットを使用して試験用の物品を製造した。組成物はE1たとえば、第1実施例組成物などの呼称を与えられ、試験の結果とともに表2および表3に示される。装置これらの実施例に用いた押出機は、WeldingEngineers,Inc.USAによって製造されるPrism16mm二軸スクリュー押出機である。これらの実施例においてDyniscoInstruments,MA,USA製のCapillaryRheometer:KayenessGalaxyVがまた用いられる。方法成形試料を次の通り製造した:ペレットを、1重量パーセントのポリアミドおよびポリアクリルアミド安定剤添加物のそれぞれと表2に示される量の添加ポリマーと100パーセントまでの残りの重量パーセントのポリオキシメチレンポリマーとのドライ混合物から製造した。ドライ混合物を、0.125インチダイを備えた二軸スクリュー押出機へ供給し;3つの温度域を180~200°Cに維持した。スクリュー設計は、分離した溶融域および混合域を有するように選択し、ブレンドのペレットを75rpmで押し出した。生じたペレットを、成形前に、真空下に80°Cで4時間乾燥させた。ペレットを即座に、200~210°Cのバレルおよび90°Cの金型温度の射出成形装置でASTMD638タイプI検体へ成形した。組成物のレオロジーは、2つの異なるモードで動作する0.762mm直径、15.24mm長さのダイを用いる、220°CでのCapillaryRheometerを用いて測定した。1つのモードにおいては、キャピラリーを通して流れを推し進めるピストン速度を測定中に変えて剪断速度の関数として見掛けキャピラリー溶融粘度を得た。代わりのモードにおいては、一定のピストン速度それ故に剪断速度測定を流動計バレル中の滞留時間の関数として行って経時溶融粘度安定性を測定した。試験溶融粘度安定性は、ASTMD3835-08に従って示された剪断速度および示された時間で測定された4つのデータ点への最小二乗適合を用いて計算した。見掛けキャピラリー溶融粘度は、ASTMD3835-08の方法に従って測定した。流動長は、本明細書に記載されるFlowLengthTestConditions流動長試験条件に従って測定した。引張強度、破断点伸び、および引張弾性率は、50mm毎分の試験速度でASTMD638に従って測定した。ノッチ付きアイゾット衝撃強度は、ASTMD256-D6a、方法Aに従って測定した。結果の考察:図4~7表においておよび図4~7において、C、LおよびBは、様々な比較例を意味し:Cは、本明細書に記載されるCLAポリマーを欠くPOMを使った比較例を意味し;Lは、線状ポリエチレングリコールを使った比較例を意味し;Bは、Boltorn登録商標分岐または樹木状ポリマーを使用する比較例を意味する。図4および6図4AおよびBおよび6は、本明細書に記載されるコア-リンク-アームポリマーのPOMポリマーへの添加によってノッチ付きアイゾットを同時に増加させながら溶融粘度安定性を獲得するという本列挙プロセスを集合的にサポートする。具体的には、図4AおよびBは、表2に報告されるある種のポリオキシメチレン組成物の溶融粘度安定性Sの棒グラフを示す。模範的なPOM組成物は、表2a、2d、2e、および2fに報告され;POM組成物の比較例は、表2a~fに報告され;その他のPOM組成物は、表2bおよびcに報告される。溶融粘度安定性は、220°Cおよび100秒-1剪断速度でASTMD3835-08、X1.4の方法を用いる、引用間隔での粘度の測定結果から求めた。コア-リンク-アームポリマーなしの比較試料C1は、小さい正の値のSを有し、許容できる安定性を示した。一般に、Sが0であるかまたは0に非常に近いとき、溶融組成物の溶融粘度実験で測定されるは、試験期間の経過期間の間比較的一定のままである。Sがゼロよりも大きいとき、粘度は時間とともに増加する傾向がある。Sが負であるとき、粘度は時間とともに低下する傾向がある。大きい負のSは、溶融粘度不安定性を提示し、それがポリマー、特にPOMの分子量のブレイクダウンを示唆している可能性があるので一般に望ましくない。相応に、大きい正のS値は、組成物の成分の分子量を増加させる架橋または分岐反応を示唆している可能性がある。それ故、0に近いS値は、安定した溶融粘度を示唆し、成形条件を変更する必要がないことを示す。図6は、表3のPOM組成物のノッチ付きアイゾットの増加を図示する。ノッチ付きアイゾット衝撃強度は、ASTMD256-D6aの方法によって測定した。概して、図6は、ノッチ付きアイゾット衝撃強度の増加を示すTypeI検体へ成形されるPOM組成物が、増加したノッチ付きアイゾットを有するより強靱な物品に変わるであろうことを伝える。具体的には、本明細書に記載されるPOM組成物がコア-リンク-アームポリマーを欠くポリオキシメチレン組成物のノッチ付きアイゾット衝撃強度を超えてノッチ付きアイゾット衝撃強度の少なくとも10増加を示すとき、これらのPOM組成物が、CLAポリマーを欠くPOM組成物よりも強い物品をもたらすことを意味する。ここで図4Aおよび4Bについて言及すると、溶融粘度安定性[S]値は、実施例E1~E7、E9、E10~E16について取得し、表2a、2d、2eおよび2fに報告する。E1、E2、E4~E6およびE9~E12についての溶融粘度安定性[S]値は、クレームにおけるS値の列挙範囲、すなわち、-0.005~0.005内に入り、正であった。E3、E7、E12、E13、およびE16についてのS値もまた列挙範囲内に入ったが、負であった。それ故、E1~E7およびE9~E13およびE16は、列挙範囲中のS値を示し、安定した溶融粘度を有した。E8についてのS値は取得しなかった。E14およびE15については、E14およびE15についてのS値は、-0.005~0.005の列挙範囲内に入らなかった。それ故、E8、E14およびE15は、列挙範囲によって定義されるような安定した溶融粘度を示さず、ノッチ付きアイゾットを同時に増加させながら溶融粘度安定性を獲得するという本列挙プロセスをサポートしない。ここで図6について言及すると、ノッチ付きアイゾット衝撃強度の改善は、実施例E2、E3、E5、E6およびE16について測定した。CLAポリマーを欠く同じPOM組成物、すなわちC1のそれを超えてノッチ付きアイゾット衝撃強度の改善は、E2、E5およびE6について10よりも大きかった。具体的には、E2についてのノッチ付きアイゾットの改善は23.8、E5については18.5、E6については23.5であった。E3およびE16は、ノッチ付きアイゾットを同時に増加させながら溶融粘度安定性を獲得するという本列挙プロセスをサポートしなかった。E3は、Cを超えて-19.2ノッチ付きアイゾット衝撃強度の下落を示し;E16は、3.0の、その関連比較例、C4を超えてノッチ付きアイゾットの改善を示した。それ故、E3およびE16は、ノッチ付きアイゾットの列挙増加を示さなかった。E16について注目すべきことには、E16は、POM-D、非常に低い分子量の、すなわち、高いメルト質量流量を有するポリオキシメチレン、および15000の総アーム分子量を有し、各アームが2500の分子量を有する6-アームCLAポリマーを含んだ。POM-Dなどの、低分子量のPOMは、高い衝撃強度が要求されるときは典型的には使用されないが、E16のノッチ付きアイゾット衝撃強度はそれにもかかわらず、POM-Dのみを含有し、そしてCLAポリマーをまったく含有しない、C4と比較してわずかに増加した。溶融粘度安定性およびノッチ付きアイゾットの同時増加を獲得するという本列挙プロセスをサポートしないが、E16は、本明細書に記載されるCLAポリマーの添加が低分子量POMのノッチ付きアイゾットをさえ改善することを示す。線状ポリエチレンオキシド[PEG]ポリマーを含有する組成物-L1~L7について、図4は、それらのS値が非常に小さく、典型的には正であり、そして組成物E1、E2、E4~E6およびE9~E12に匹敵したことを示す。図6は、ノッチ付きアイゾット衝撃強度の改善がL2、L4およびL7についてのみ測定されたことを示す。L4についてのノッチ付きアイゾット衝撃強度の改善は7.3であり、L7については、CLAポリマーを欠くポリオキシメチレンのそれを超えなかった。L2組成物は、-0.005~0.005のS値ならびにCLAポリマーおよび線状PEGポリマーを欠くポリオキシメチレンの17.2超のノッチ付きアイゾット衝撃強度の増加を示したが、L2は、列挙CLAポリマーを含有しないので、溶融粘度安定性、ならびにノッチ付きアイゾットの同時改善を獲得するという本列挙プロセスを予想もせず不要にもしなかった。Boltorn登録商標B-H40ポリマーを含有する組成物について、組成物B6についてのS値は、その大きい負の値で注目に値した。この溶融粘度不安定性がB-H40中の不純物のせいであるかどうかを試験するために、B-H40を精製し、組成物B3およびB4へ調合した。しかし少なくともB4において溶融粘度不安定性は、B4の大きい負のS値によって示されるように存続した。本発明者らは、メルト不安定性がジメチロールプロピオン酸の縮重合を触媒するために使用された残留トルエンスルホン酸TsOHのせいであると仮定している。TsOHの幾らかは遊離しており、それ故中性アルミナを通して濾過することによって容易に除去されるが、幾らかは、スルホネートエステルによってB-H40ポリマーに共有結合している。これらのエステルは、POM組成物の高い溶融温度で開裂し、TsOHまたは相当するスルフィン酸を放出し、こうしてPOM組成物の溶融粘度を不安定化する。要約すれば、図4および6は、E2、E5、およびE6が安定した溶融粘度ならびにノッチ付きアイゾット衝撃強度の同時のそして意外な増加を獲得するという本プロセスをサポートすることを協力して示す。明確にするために、E2、E5、およびE6は、本列挙プロセスへの広範囲のサポートを提供する。E2中のCLAポリマーは、10000の総アーム分子量を有し、各アームが2500の分子量を有する、4アームポリマーであった。E5中のCLAポリマーは、10000の総アーム分子量を有し、各アームが1250の分子量を有する、8アームポリマーであった。E6中のCLAポリマーは、40000の総アーム分子量を有し、各アームが5000の分子量を有する、8アームポリマーであった。図5図5は、本明細書に記載されるCLAポリマーを欠く関連POMのそれと比較されるときに少なくとも40だけ相対見掛けキャピラリー溶融粘度を低下させるという本列挙プロセスをサポートする。図5AおよびBは、実施例およびその他の組成物の相対見掛けキャピラリー溶融粘度のパーセント変化を図示する。図5の根底にあるデータは、相対見掛けキャピラリー溶融粘度および低下としての相対見掛けキャピラリー溶融粘度改善と特定されて表2a~2fにある。相対見掛けキャピラリー溶融粘度のパーセント変化は、相対見掛けキャピラリー溶融粘度を計算し、次に当該値を100から差し引くことによって求められる。表2a~2fの相対見掛けキャピラリー溶融粘度についての値は次式によって求めた:表2a~2fが示すように、比較例、C1、C2、C3、およびC4のそれぞれについての相対ACMVは1.000に設定された。C1はPOM-Bであり;C2はPOM-GCであり;C3はPOM-Cであり;C4はPOM-Dである。本質的に、相対ACMVは、CLAポリマーなしの関連POMのそれに対して標準化された見掛け溶融キャピラリー粘度である。ここでどのようにして相対ACMVが計算されるかを明確にするために表2aについて言及すると、表2aは、組成物E1~E6の55秒-1での相対ACMVについての値-それぞれ、0.969、0.354、0.294、0.936、0.319、および0.549-が、E1~E6のACMV-2128、777、646、2054、701、および1204-を、2196、C1、POM-B組成物のACMVで割ることによって得られたことを示す。表2b~2fにリストされるすべてのその他の組成物についての55秒-1での相対ACMVについての値は、今しがた説明されたのと同じやり方で得られた。こうして、表2bおよび2cは、POM-Bを含むB1、B2、B5、L1~L7のACMV値が相対見掛けキャピラリー溶融粘度を得るためにC1POM-BのACMV値に対して標準化されたことを示す。表2bはまた、POM-GCPOM-Bよりも低い分子量ポリオキシメチレンを含む、B3、B4、B6、およびB7のACMV値がC2POM-GCに対して標準化されたことを示す。表2d~2fの相対ACMVの値は、同様に、すなわち、関連比較例のそれに対してACMVを標準化することによって計算された。ここで5Aについて言及すると、E1~E6のそれぞれは、POM-Bおよび2重量パーセントのその個別のCLAポリマーを含有した。E2、E3、E5、およびE6は、関連比較例C1CLAポリマーなしのPOM-Bのそれと比較して少なくとも40の相対見掛けキャピラリー溶融粘度の列挙改善をサポートした。具体的な改善は、次の通りであった:E2、関連対照のそれと比較されるときに65;E3、71;およびE5、45。これらの改善は意外であり、予想外であった。図5Aにおいて、E1およびE4は、相対見掛けキャピラリー溶融粘度の列挙改善を示さなかったし、本列挙プロセスをサポートしない。E14アームの各アームの平均分子量は500であったが、E48アームの各アームの平均分子量は250であった。これらの結果は、約500よりも下の個別のアーム分子量を有するCLAポリマーが、POM組成物の相対見掛けキャピラリー溶融粘度を低下させるのに有効ではない可能性があることを示すかもしれない。もちろん、そのような観察は、E1およびE4の具体的なCLAポリマーがPOM-Bよりも高いまたは低い分子量のPOMと一緒に使用されるときに異なって機能する可能性があるという事実によって加減されなければならない。ここで図5Bについて言及すると、E7~E16のそれぞれは、関連CLAポリマーの添加時に相対見掛けキャピラリー溶融粘度の少なくとも幾らかの改善を示した。具体的には、E7~E14およびE16は、これらの実施例のそれぞれが、関連比較例のそれと比較されるときに40より大きい相対見掛けキャピラリー溶融粘度の改善を示したので本列挙プロセスをサポートしたが、E15はサポートしなかった。E7~E14はPOM-Bを含有し;E15は、POM-C、非常に高い分子量POMを含有し;E16は、POM-D、非常に低い分子量POMを含有した。さらに、支援実施例は、相対見掛けキャピラリー溶融粘度の改善へのCLAポリマーの添加量を変えることの影響を示す。E7~E9およびE12は、2.0重量パーセントのCLAポリマーを有する本明細書に記載されるPOM組成物を例示し;E10は0.5重量パーセントCLAポリマーを有し;E11は1.0重量パーセントCLAポリマーを有し;E13は5.0重量パーセントCLAポリマーを有し;E14は10.0重量パーセントCLAポリマーを有する。図5Bは、本明細書に記載されるPOM組成物中のCLAポリマーの濃度の増加が相対見掛けキャピラリー溶融粘度のより大きい改善に関係することを概して示す。しかし、E14は、E14が10.0重量パーセントのCLAを有し、そして相対見掛けキャピラリー溶融粘度の高い改善を示すが、安定した溶融粘度と定義される列挙範囲の外である、0.005~-0.005の列挙範囲よりも大きい、-0.0089のS値を示すのでCLAポリマーの有効量への限界を予告するかもしれない。E14は、より高い濃度の-10.0重量パーセントのまたはそれよりも上の-CLAポリマー入りのPOM組成物が、溶融粘度安定性を放棄するという犠牲を払って改善された相対見掛けキャピラリー溶融粘度を示す可能性があることを暗示する。E14は、それ故、2.0重量パーセント~5.0重量パーセントの、本明細書に記載されるPOM組成物中のCLAポリマーの好ましい濃度を示し、列挙溶融粘度安定性および相対見掛けキャピラリー溶融粘度の列挙改善の両方を達成することができる。E15は、少なくとも40の相対見掛けキャピラリー溶融粘度の列挙改善をサポートしなかったが、それは38改善を達成した。2つの因子は何らかの関係を有する可能性があり:POM-Cは非常に高い分子量POMであり;CLAポリマー中の各アームの分子量は、2000、恐らく好ましい最小アーム分子量よりも低い、約1667である。それにもかかわらず、相対見掛けキャピラリー溶融粘度におけるE15の38改善は、図5Aが示すように、あらゆるL組成物の改善よりも依然として大きかった。図5は、40相対見掛けキャピラリー溶融粘度の列挙改善をサポートする実施例-E2、E3、E5~E14およびE16-が使用されるポリオキシメチレン、CLAポリマーのアームの数、およびアームの分子量に関して可変であったことを概して示す。具体的には、支援実施例のPOMはPOM-BおよびPOM-Dを含んでいたし;さらに、E15は、POM-C、非常に高い分子量POMを使用して列挙改善を九分通り示した。さらに、E2中のCLAポリマーは4アームを有し;E3、E7、E8、E10~E14、およびE16では6アームを有し;E5、E6およびE9においては8アームを有した。支援実施例におけるCLAポリマーは、1667~5000の範囲である個別のアーム分子量を有した。こうして、図5の支援実施例は、本明細書に記載されるPOM組成物を使用して相対見掛けキャピラリー溶融粘度の40の列挙改善を獲得するという本列挙プロセスが幅広い範囲を有することを裏付ける。ここで図5Aについて再び言及すると、B-H40またはB-H40fpポリマー添加物B-添加物を含有する、B試料B1~B7は、一貫性のない結果を示した。0.5重量パーセントのB-添加物を含有するB試料-B1POM-BB-H40fp、B3POM-BB-H40、およびB6-は、相対見掛けキャピラリー溶融粘度の列挙される少なくとも40改善未満を示した。事実、B6は、関連比較例のそれを超えて相対見掛け溶融粘度の少なくとも40増加を示した。2.0重量パーセントのB-添加物を含有するB試料-B2POM-BB-H40fp、B5POM-BB-H40、およびB7POM-GCB-H40-は、相対見掛けキャピラリー溶融粘度の少なくとも40改善を示した。このように、0.5重量パーセントのB-添加物は、POM組成物の列挙改善を促進するのは不十分である。グループとして様々な分子量を含む、線状ポリエチレングリコールL1~L7に関しては、図5Aは、これらのどれもが列挙改善を達成しなかったことを示す。図7図7は、関連比較例、C1かC4かCLAポリマーなしの、それぞれ、POM-BかPOM-Dかのどちらかの引張破断伸びのパーセントとしての破断点伸びの改善を示す。この試験は、50mm/分の試験速度でASTMD-638の方法によって実施された。ここで図7について言及すると、破断点伸びは、次のもの:E2、E3、E5、E6、C1、L2、L4、L7、E16、およびC4について計算され、E2、E3、E5、およびE6が破断点伸びの列挙される少なくとも4改善をサポートする。具体的には、E2はほぼ28増加;E3は約7増加;E5は約5増加;およびE6は約13増加を示した。試験された線状ポリエチレングリコール-L2、L4、およびL7-のどれも破断点伸びの増加を示さなかった。それらの破断点伸びを測定するためのPOM組成物Boltorn登録商標ポリマー添加物の引張棒試料の成形は、これらの組成物の不安定性のために不可能であった。"